(57)【特許請求の範囲】
【請求項１】
下記一般式（１）：
【化１】
0006622698.tif 000141
（上記一般式（１）中、Ｘ１〜Ｘ２は水素原子であり、Ｘ３およびＸ４のいずれか一方は水素原子であり、もう一方はフッ素原子であり、
Ｒ１およびＲ２はそれぞれ独立して、炭素数１〜３個のアルキル基であり、
環Ａおよび環Ｂはそれぞれ独立して、以下の式（Ａ）又は（Ｂ）：
【化２】
0006622698.tif 000142
のいずれかであり、
ｎは１である。）で表す化合物の群から少なくとも一つと、
下記一般式（２）：
【化３】
0006622698.tif 000143
（上記一般式（２）中、Ｘ７およびＸ８はそれぞれ独立して、フッ素原子であり、
Ｒ３は、炭素数１〜６個のアルキル基であり、Ｒ４は、メトキシ基、エトキシ基、プロポキシ基（ｎ−プロポキシ基、ｉ−プロポキシ基）、ブトキシ基、ペンチルオキシ基、オクチルオキシ基、またはデシルオキシ基である。）で表す化合物の群から少なくとも一つと、
一般式（Ｐ）：
【化４】
0006622698.tif 000144
（上記一般式（Ｐ）中、Ｚｐ１は、−Ｓｐｐ２−Ｒｐ２を表し、
Ｒｐ１及びＲｐ２は以下の式（Ｒ−Ｉ）：
【化５】
0006622698.tif 000145
を表し、前記式（Ｒ−Ｉ）中、Ｒ２はメチル基であり、
Ｓｐｐ１及びＳｐｐ２は単結合を表し、
Ｌｐ１及びＬｐ２は単結合を表し、
Ｍｐ２は、１，４−フェニレン基、アントラセン−２，６−ジイル基、フェナントレン−２，７−ジイル基又はナフタレン−２，６−ジイル基を表すが、Ｍｐ２は無置換であるか又は炭素原子数１〜１２のアルキル基、炭素原子数１〜１２のアルコキシ基、フッ素原子、又は−Ｒｐ１で置換されていても良く、
Ｍｐ１は以下の式（ｉ−１１）〜（ｉｘ−１１）：
【化６】
0006622698.tif 000146
（式中、★でＳｐｐ１と結合し、★★でＬｐ１若しくはＬｐ２と結合する。）のいずれかを表し、
Ｍｐ３は以下の式（ｉ−１３）〜（ｉｘ−１３）：
【化７】
0006622698.tif 000147
（式中、★でＺｐ１と結合し、★★でＬｐ２と結合する。）のいずれかを表し、
ｍｐ２〜ｍｐ４はそれぞれ独立して、０、１、２又は３を表し、ｍｐ２＋ｍｐ３＋ｍｐ４は１、２又は３を表し、ｍｐ１及びｍｐ５はそれぞれ独立して１又は２を表すが、ｍｐ１＋ｍｐ５は２又は３を表し、Ｚｐ１が複数存在する場合にはそれらは同一であっても異なっていてもよく、Ｒｐ１が複数存在する場合にはそれらは同一であっても異なっていてもよく、Ｒｐ２が複数存在する場合にはそれらは同一であっても異なっていてもよく、Ｍｐ２が複数存在する場合にはそれらは同一であっても異なっていてもよい。）で表される重合性モノマーと、
下記一般式（５）：
【化８】
0006622698.tif 000148
（上記一般式（５）中、ＲＬ１及びＲＬ２はそれぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０又は１を表し、
ＢＬ１、ＢＬ２及びＢＬ３はそれぞれ独立して、以下の（ａ）および（ｂ）からなる群から選択される基であり、
（ａ）１，４−シクロヘキシレン基
（ｂ）１，４−フェニレン基（この基中に存在する１個の−ＣＨ＝又は隣接していない２個以上の−ＣＨ＝は−Ｎ＝に置き換えられてもよい。）
ＬＬ１及びＬＬ２は、単結合を表す。）
で表される化合物の群から少なくとも一つと、
下記一般式（６）：
【化９】
0006622698.tif 000149
（上記一般式（６）中、ＲＸ１及びＲＸ２はそれぞれ独立して、炭素原子数１から１０のアルキル基、炭素原子数１から１０のアルコキシ基又は炭素原子数２から１０のアルケニル基を表し、これらの基中に存在する１個のメチレン基又は隣接していない２個以上のメチレン基は−Ｏ−又は−Ｓ−に置換されていても良く、またこれらの基中に存在する１個又は２個以上の水素原子は塩素原子および／またはフッ素原子に置換されても良く、
ｕ及びｖはお互い独立して、０又は１を表すが、ｕ＋ｖは１以下であり、
ＭＸ１、ＭＸ２及びＭＸ３はそれぞれ独立して、以下の（ａ）および（ｂ）からなる群から選択され、
（ａ）トランス−１，４−シクロへキシレン基、
（ｂ）１，４−フェニレン基（この基中に存在する１個の−ＣＨ＝又は隣接していない２個以上の−ＣＨ＝は−Ｎ＝に置き換えられてもよい。）
前記（ａ）又は前記（ｂ）に示す基に含まれる水素原子は、それぞれシアノ基、フッ素原子、トリフルオロメチル基およびトリフルオロメトキシ基からなる群から選択される基により置換されていても良く、
ＬＸ１、ＬＸ２及びＬＸ３は単結合を表し、
ＸＸ１及びＸＸ２はフッ素原子を表す。ただし、前記一般式（２）で表される化合物を除く。）
で表される化合物の群から少なくとも一つと、を含有し、
前記一般式（１）、（２）、（Ｐ）、（５）及び（６）で表される化合物の合計含有量が８６質量％以上であり、一般式（１）で表される化合物の合計含有量が２質量％以上であり、一般式（２）で表される化合物の合計含有量が１０質量％以上であり、一般式（Ｐ）で表される重合性モノマーの含有量は０．５質量％以下であり、誘電率異方性が負であることを特徴とする重合性モノマー含有液晶組成物。
【請求項２】
前記一般式（１）で表される化合物は、以下の一般式（１−１）：
【化１０】
0006622698.tif 000150
（上記一般式（１−１）中、Ｘ１〜Ｘ２は水素原子であり、Ｘ３およびＸ４のいずれか一方は水素原子であり、もう一方はフッ素原子であり、Ｘ５〜Ｘ６は水素原子であり、
Ｒ１およびＲ２はそれぞれ独立して、炭素数１〜３個のアルキル基であり、
環Ａは、以下の式（Ａ）又は（Ｂ）：
【化１１】
0006622698.tif 000151
のいずれかであり、ｎは１である。）
で表される化合物である、請求項１に記載の重合性モノマー含有液晶組成物。
【請求項３】
請求項１又は２に記載の重合性モノマー含有液晶組成物を用いた液晶表示素子。
【請求項４】
請求項３に記載の液晶表示素子を用いた液晶ディスプレイ。
【発明の詳細な説明】
【技術分野】
【０００１】
本発明は重合性モノマーを含有する液晶組成物、さらに当該液晶組成物を使用した液晶表示素子に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いたＶＡ（以下、垂直配向とも称する）型、ＰＳＡ（ポリマー・サステインド・アライメント）型、ＩＰＳ（イン・プレーン・スイッチング）型やＦＦＳ（フリンジ・フィールド・スイッチング）等がある。これらの液晶表示素子に用いられる液晶組成物は水分、空気、熱、光などの外的要因に対して安定であること、また、室温を中心としてできるだけ広い温度範囲で液晶相を示し、低粘性であり、かつ駆動電圧が低いことが求められる。さらに液晶組成物は、個々の表示素子に対して誘電率異方性（Δε）や屈折率異方性（Δｎ）等の物性値を最適な値とするために、数種類から数十種類の化合物から構成されている。【０００３】
例えば、液晶ＴＶ等に広く用いられるＶＡ型は、負のΔεを備えた液晶組成物を一般的には使用されており、ＰＣモニター等に使用されているＴＮ型やタッチパネル等に広く用いられているＩＰＳ型には主に正のΔεを備えた液晶組成物を一般的には使用されている。当然のことながら、これらＩＰＳ型やＶＡ型に限らず全ての駆動方式において低電圧駆動、高速応答、広い動作温度範囲を示す液晶組成物が求められている。このような要求に応えるために、絶対値が大きいΔεと、小さい粘度（η）と、高いネマチック相−等方性液体相転移温度（Ｔｎｉ）とを備えた液晶組成物が必要とされる。【０００４】
さらに、Δｎとセルギャップ（ｄ）との積であるΔｎ×ｄの設定から、液晶組成物のΔｎをセルギャップに合わせて適当な範囲に調節する必要がある。加えて液晶表示素子をテレビ等へ応用する場合においては高速応答性が重視されるため、γ１の小さい液晶組成物が要求される。現状としては、比較的分子量が小さく誘電的に中性な化合物を液晶組成物に添加することで液晶組成物全体の粘度を低下させることで高速応答性を担保している。【０００５】
ＴＦＴ液晶表示素子の種類の一つであるＰＳＡ（Ｐｏｌｙｍｅｒ  Ｓｕｓｔａｉｎｅｄ  Ａｌｉｇｎｍｅｎｔ）型液晶表示素子は、セル内にプレチルト角を制御するためのポリマー構造を有しており、高コントラスト表示及び高速応答が可能である。この素子は、重合性化合物を添加した液晶組成物をセル内に注入し、電圧を印加した状態でＵＶ照射を行い、重合性化合物を重合させることによって作製される。【０００６】
このような液晶表示素子の課題として、同一の表示を長時間継続した場合に発生する焼き付きが知られている。これはポリマー構造が不安定なため時間とともにプレチルト角が変化してしまうことが原因の１つに挙げられる。安定なポリマー構造を形成させるためには、添加した重合性化合物を完全に重合させること及び、重合した際にポリマー構造が変化しにくい重合性化合物を用いることが必要である。添加した重合性化合物を完全に重合させるためには、高強度のＵＶを照射するか或いは、より長時間のＵＶを照射することが有効であるが、一方でＵＶによる液晶材料の劣化が促進されてしまう。そのため、液晶材料を劣化させることなく焼き付きを防止するために、なるべく低強度且つ短時間のＵＶ照射で重合し、重合により形成されるポリマー構造が安定でプレチルト角が変化しにくい重合性化合物の開発が求められている。【０００７】
特許文献１では、重合可能なモノマーを含有する液晶組成物を一対の基板間に注入し、当該基板上の透明電極間に電圧を印加しながら前記モノマーを重合する工程を経て製造される液晶表示装置について記載されている。また、特許文献２では、長波長に吸収を持つメソゲン骨格（フェナントレン環）を導入し、光感作性を高めた化合物が報告されている。さらに特許文献３では、重合性官能基の数を増やすことにより反応性を高めた化合物が報告されている。
【先行技術文献】
【特許文献】
【０００８】
【特許文献１】特開２００３−３０７７２０号公報
【特許文献２】特表２０１１−５１５５４３号公報
【特許文献３】特表２０１０−５３６８９４号公報
【発明の概要】
【発明が解決しようとする課題】
【０００９】
しかしながら、上記特許文献１では、モノマーと他の液晶材料との相溶性が不十分であり、未硬化のモノマーが残留しやすいことが確認された。また、上記特許文献２のようにフェナントレン化合物をメソゲン骨格にするモノマーも、他の液晶組成物との相溶性が低く、焼き付きが生じるという問題が確認された。さらに、上記特許文献３のように、単純に重合性官能基の数を増やすだけでは、長時間の表示によって焼き付きが起こることが確認された。これら上記の特許文献１〜３に記載された発明はいずれも、重合性モノマーの化学構造を変えることで、低強度および／または短時間のＵＶ照射で重合可能であり、かつプレチルト角が変化しにくい重合性化合物であるためと、他の液晶組成物との相溶性が低下するという問題が生じる。【００１０】
そこで、本発明は、重合性モノマーと特定の液晶化合物との組み合わせた組成物全体で光増感性を備えた液晶組成物を提供することを目的とする。
【発明の効果】
【００１１】
本発明は、低強度および／または短時間のＵＶ照射で重合可能な重合性モノマー含有液晶組成物を提供することができる。
【図面の簡単な説明】
【００１２】
【図１】図１は、液晶表示素子の構成を模式的に示す図である。
【図２】図２は、当該図１における基板上に形成された薄膜トランジスタを含む電極層３のＩＩ線で囲まれた領域を拡大した平面図である。
【図３】図３は、図２におけるＩＩＩ−ＩＩＩ線方向に図１に示す液晶表示素子を切断した断面図である。
【図４】図４は、図３におけるＩＶの領域である薄膜トランジスタを拡大した図である。
【発明を実施するための形態】
【００１３】
本発明の第一は、下記一般式（１）：
【００１４】
【化１】
0006622698.tif 000002
【００１５】
（上記一般式（１）中、Ｘ１〜Ｘ４はそれぞれ独立して、水素原子、ハロゲン原子またはシアノ基であり、
Ｒ１およびＲ２はそれぞれ独立して、炭素数１〜１５個のアルキル基、炭素数２〜１５個のアルケニル基、または炭素数１〜１５個のアルコキシ基であり、
環Ａおよび環Ｂはそれぞれ独立して、以下の式（Ａ）〜（Ｅ）：
【００１６】
【化２】
0006622698.tif 000003
【００１７】
のいずれかであり、
ｎは０、１または２である。）で表す化合物の群から少なくとも一つと、
下記一般式（２）：
【００１８】
【化３】
0006622698.tif 000004
【００１９】
（上記一般式（２）中、Ｘ７およびＸ８はそれぞれ独立して、水素原子、ハロゲン原子またはシアノ基であり、
Ｒ３およびＲ４はそれぞれ独立して、炭素数１〜１５個のアルキル基、炭素数２〜１５個のアルケニル基、または炭素数１〜１５個のアルコキシ基である。）で表す化合物の群から少なくとも一つと、
重合性モノマーと、を含有する誘電率異方性が負であることを特徴とする重合性モノマー含有液晶組成物である。
【００２０】
これにより、本発明では、重合性モノマーではなく、当該重合性モノマーと混合する液晶組成物に特定の液晶化合物を含むことで、重合性モノマーを重合するために照射された光を当該化合物が増感して、当該増感された光を重合性モノマーに伝播することで低強度且つ短時間のＵＶ照射で重合可能な重合性モノマー含有液晶組成物を提供することができる。
【００２１】
また、本発明に係る重合性モノマー含有液晶組成物は、低温保存性にも優れている。ここでいう「低温保存性」とは、固相から液晶相への転移温度近傍の低温条件下において、液晶性組成物や液晶性化合物がネマチック相を保持し続けることができる時間をいい、どれだけ長い時間ネマチック相を保持し続けることができるかという指標を言う。例えば、このような低温保存性の測定方法の一例としては、固体や結晶の析出が見られないことを顕微鏡や吸光度などで確認する方法がある。
【００２２】
本発明に係る一般式（１）で表される化合物は、増感効果とともに相溶性などの信頼性を重視する場合は、環Ｂは、式（Ａ）であることが好ましい。
【００２３】
一方、本発明に係る一般式（１）で表される化合物は、高い増感効果を発揮させる場合、環Ｂは、式（Ｂ）〜（Ｅ）からなる群から選択される少なくとも一つが好ましく、式（Ｂ）〜（Ｅ）からなる群から選択される少なくとも一つがより好ましい。すなわち、本発明に係る一般式（１）で表される化合物は、以下の一般式（１−１）：
【００２４】
【化４】
0006622698.tif 000005
【００２５】
（上記一般式（１）中、Ｘ１〜Ｘ６はそれぞれ独立して、水素原子、ハロゲン原子またはシアノ基であり、Ｒ１およびＲ２はそれぞれ独立して、炭素数１〜１５個のアルキル基、炭素数２〜１５個のアルケニル基、または炭素数１〜１５個のアルコキシ基であり、環Ａは、以下の式（Ａ）〜（Ｅ）：
【００２６】
【化５】
0006622698.tif 000006
【００２７】
のいずれかであり、
ｎは０、１または２である。）で表す化合物の群から少なくとも一つであることが好ましい。
【００２８】
さらに、本発明に係る液晶組成物（重合性モノマーを含有していない組成物）および／又は重合性モノマーを含有する液晶組成物では、当該滴下痕の抑制にも有効であることが確認された。ここで、「滴下痕」とは、黒表示した場合に液晶組成物を滴下した痕が白く浮かび上がる現象と定義する。以下、簡単に滴下痕について説明する。
【００２９】
液晶表示素子の近年における用途拡大に起因して、その使用方法や製造方法に大きな変化が見られ、これらに対応するためには、従来知られている基本的な物性値以外の特性についても最適化が求められるようになった。すなわち、液晶組成物を使用する液晶表示素子はＶＡ型やＩＰＳ型等が広く使用されるに至り、その大きさも５０型以上の超大型サイズの表示素子が使用されるようになった。このような基板サイズの大型化に伴い、液晶組成物の基板への注入方法が従来の真空注入法から滴下注入（ＯＤＦ：Ｏｎｅ  Ｄｒｏｐ  Ｆｉｌｌ）法が主流となり（特開平６−２３５９２５参照）、液晶組成物を基板に滴下した際の滴下痕が表示品位の低下を招く問題が表面化するに至った。さらに、液晶表示素子中の液晶材料のプレチルト角の生成を高速応答性を目的に、ＰＳ液晶表示素子（ｐｏｌｙｍｅｒ  ｓｔａｂｉｌｉｚｅｄ、ポリマー安定化）、ＰＳＡ液晶表示素子（ｐｏｌｙｍｅｒ  ｓｕｓｔａｉｎｅｄ  ａｌｉｇｎｍｅｎｔ、ポリマー維持配向）が開発され（特開２００２−３５７８３０号公報参照）、滴下痕の問題はより大きな問題となっている。
【００３０】
すなわち、当該ＰＳ又はＰＳＡの表示素子は液晶組成物中にモノマーを添加し、組成物中のモノマーを硬化させることに特徴を有する。アクティブマトリクス用液晶組成物は、高い電圧保持率を維持する必要性から、使用可能な化合物が特定され、化合物中にエステル結合を有する化合物は使用が制限されている。ＰＳＡ液晶表示素子に使用するモノマーはアクリレート系が主であり、化合物中にエステル結合を有するものが一般的であり、このような化合物はアクティブマトリクス用液晶化合物としては通常使用されないものである（特開２００２−３５７８３０号公報参照）。このような異物は、滴下痕の発生を誘発し、表示不良による液晶表示素子の歩留まりの悪化が問題となっている。また、液晶組成物中に酸化防止剤、光吸収剤等の添加物を添加する際にも歩留まりの悪化が問題となる。
【００３１】
このような滴下痕の抑制には、液晶組成物中に混合した重合性モノマーの重合により、液晶相層中にポリマー層を形成することにより配向制御膜との関係で発生する滴下痕を抑制する方法が開示されている（特開２００６−５８７５５号参照）。しかしながら、この方法においては液晶中に添加した重合性モノマーに起因する表示の焼き付きの問題があり、滴下痕の抑制についてもその効果は不十分であり、液晶表示素子としての基本的な特性を維持しつつ、焼き付きや滴下痕の発生し難い液晶表示素子の開発が求められている。本発明に係る重合性モノマー含有液晶組成物では、一般式（１）および一般式（２）で表される化合物と、重合性モノマーとの組み合わせにより、焼き付きや滴下痕の発生が低減されていることが確認された。
【００３２】
本発明に係る重合性モノマー含有液晶組成物において、重合性モノマーと、一般式（１）で表される化合物と、一般式（２）で表される化合物と、を必須として含むものであり、必要に応じて、他の液晶化合物および添加剤などの他の成分からなる群から選択される少なくとも１種をさらに含んでもよい。
【００３３】
本発明に係る重合性モノマー含有液晶組成物では、一般式（１）および一般式（２）で表される化合物を含むことにより、重合性モノマーを重合するために照射された光を当該化合物が増感して、当該増感された光を重合性モノマーに伝播することで低強度且つ短時間のＵＶ照射で重合可能になる。特に、一般式（１）および一般式（２）で表される化合物の組み合わせで高い増感作用が発揮される。
【００３４】
具体的には、本発明に係る重合性モノマー含有液晶組成物は、一般式（１）および一般式（２）で表される化合物と、重合性モノマーとを必須の成分とするものであり、更に必要に応じて後述の一般式（５）および一般式（６）で表される化合物からなる群から選択される少なくとも１種を含有することができる。
【００３５】
当該液晶組成物中に含有する重合性モノマーにおいて、一般式（１）、一般式（２）および必要により含まれる一般式（５）〜一般式（６）で表される液晶性を示す化合物の合計含有量は、下限値として６０質量％が好ましく、６５質量％が好ましく、７０質量％が好ましく、７５質量％が好ましく、８０質量％が好ましく、８５質量％が好ましく、９０質量％が好ましく、９２質量％が好ましく、９５質量％が好ましく、９８質量％が好ましく、９９質量％が好ましく、上限値としては１００質量％が好ましく、９９．５質量％が好ましい。
【００３６】
そのため、本発明に係る液晶組成物における添加剤（酸化防止剤、ＵＶ吸収剤など）は１００ｐｐｍ〜１質量％であることが好ましい。また、本発明に係る液晶組成物における重合性モノマーは、５００ｐｐｍ〜１０質量％であることが好ましい。
【００３７】
本発明に係る液晶組成物の誘電率異方性Δεの値は、２５℃において、−２．０から−６．０であることが好ましく、−２．５から−５．０であることがより好ましく、−２．５から−４．０であることが特に好ましいが、更に詳述すると、誘電率異方性Δεの値が−２．５〜−３．４の範囲であると応答速度の観点で好ましい。
【００３８】
本発明に係る液晶組成物の屈折率異方性Δｎの値は、２５℃において、０．０８から０．１３であることが好ましいが、０．０９から０．１２であることがより好ましい。更に詳述すると、薄いセルギャップ（セルギャップ３．４μｍ以下）に対応する場合は約０．９から約０．１２程度であることが好ましく、厚いセルギャップ（セルギャップ３．５μｍ以上）に対応する場合は約０．０８から約０．１程度であることが好ましい。
【００３９】
本発明に係る液晶組成物の回転粘度（γ１）の上限値は、１５０（ｍＰａ・ｓ）以下が好ましく、１３０（ｍＰａ・ｓ）以下がより好ましく、１２０（ｍＰａ・ｓ）以下が特に好ましい。一方、当該回転粘度（γ１）の下限値は、２０（ｍＰａ・ｓ）以上が好ましく、３０（ｍＰａ・ｓ）以上がより好ましく、４０（ｍＰａ・ｓ）以上が更に好ましく、５０（ｍＰａ・ｓ）以上がより更に好ましく、６０（ｍＰａ・ｓ）以上がさらにより好ましく、７０（ｍＰａ・ｓ）以上が特に好ましい。
【００４０】
本発明に係る液晶組成物では、回転粘度と屈折率異方性の関数であるＺが特定の値を示すことが好ましい。
【００４１】
【数１】
0006622698.tif 000007
【００４２】
（上記数式中、γ１は回転粘度を表し、Δｎは屈折率異方性を表す。）
Ｚは、１３０００以下が好ましく、１２０００以下がより好ましく、１１０００以下が特に好ましい。
【００４３】
本発明に係る液晶組成物は、アクティブマトリクス表示素子に使用する場合においては、１０１１（Ω・ｍ）以上の比抵抗を有することが必要であり、１０１２（Ω・ｍ）が好ましく、１０１３（Ω・ｍ）以上がより好ましい。
【００４４】
本発明に係る液晶組成物はネマチック相−等方性液体相転移温度（ＴＮＩ）を幅広い範囲で使用することができるものであるが、当該相転移温度（ＴＮＩ）は、６０〜１２０℃であることが好ましく、７０〜１１０℃がより好ましく、７５〜１００℃が特に好ましい。
【００４５】
以下、本発明に係る重合性モノマー含有液晶組成物に含まれうる各成分について詳説する。
【００４６】
本発明に係る重合性モノマー含有液晶組成物において重合性モノマーを必須とするものである。以下、重合性モノマーについて説明する。
【００４７】
本発明に係る重合性化合物としては、以下の一般式（Ｐ）
【００４８】
【化６】
0006622698.tif 000008
【００４９】
（上記一般式（Ｐ）中、Ｚｐ１は、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｒｐ２を表し、
Ｒｐ１及びＲｐ２はそれぞれ独立して以下の式（Ｒ−Ｉ）から式（Ｒ−ＩＸ）：
【００５０】
【化７】
0006622698.tif 000009
【００５１】
のいずれかを表し、前記式（Ｒ−Ｉ）〜（Ｒ−ＩＸ）中、Ｒ２〜Ｒ６はお互いに独立して、水素原子、炭素原子数１〜５個のアルキル基または炭素原子数１〜５個のハロゲン化アルキル基であり、Ｗは単結合、−Ｏ−またはメチレン基であり、Ｔは単結合または−ＣＯＯ−であり、ｐ、ｔおよびｑはそれぞれ独立して、０、１または２を表し、
Ｓｐｐ１及びＳｐｐ２はスペーサー基を表し、
Ｌｐ１及びＬｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、Ｒａはそれぞれ独立して水素原子又は炭素原子数１〜４のアルキル基を表し、前記式中、ｚは１〜４の整数を表す。）を表し、
Ｍｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ｍｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
Ｍｐ１は以下の式（ｉ−１１）〜（ｉｘ−１１）：
【００５２】
【化８】
0006622698.tif 000010
【００５３】
（式中、★でＳｐｐ１と結合し、★★でＬｐ１若しくはＬｐ２と結合する。）のいずれかを表し、
Ｍｐ３は以下の式（ｉ−１３）〜（ｉｘ−１３）：
【００５４】
【化９】
0006622698.tif 000011
【００５５】
（式中、★でＺｐ１と結合し、★★でＬｐ２と結合する。）のいずれかを表し、
ｍｐ２〜ｍｐ４はそれぞれ独立して、０、１、２又は３を表し、ｍｐ１及びｍｐ５はそれぞれ独立して１、２又は３を表すが、Ｚｐ１が複数存在する場合にはそれらは同一であっても異なっていてもよく、Ｒｐ１が複数存在する場合にはそれらは同一であっても異なっていてもよく、Ｒｐ２が複数存在する場合にはそれらは同一であっても異なっていてもよく、Ｓｐｐ１が複数存在する場合にはそれらは同一であっても異なっていてもよく、Ｓｐｐ２が複数存在する場合にはそれらは同一であっても異なっていてもよく、Ｌｐ１が複数存在する場合にはそれらは同一であっても異なっていてもよく、Ｍｐ２が複数存在する場合にはそれらは同一であっても異なっていてもよい。）で表される化合物で表されることが好ましい。また、当該重合性モノマーは１種又は２種以上含有することが好ましい。
【００５６】
本発明に係る一般式（１）において、Ｚｐ１は−Ｓｐｐ２−Ｒｐ２であることが好ましく、Ｒ１１及びＲ１２はそれぞれ独立して式（Ｒ−１）から式（Ｒ−３）のいずれかであることが好ましい。
【００５７】
また、前記一般式（Ｐ）において、ｍｐ１＋ｍｐ５が２以上であることが好ましい。
【００５８】
また、前記一般式（Ｐ）において、Ｌｐ１は、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−ＣＨ＝ＣＨ−ＣＯＯ−、−ＣＯＯ−ＣＨ＝ＣＨ−、−ＯＣＯＣＨ＝ＣＨ−、−（Ｃ＝Ｏ）−Ｏ−（ＣＨ２）ｚ−、−ＯＣＦ２−又は−Ｃ≡Ｃ−であり、Ｌｐ２は、−ＯＣＨ２ＣＨ２Ｏ−、−ＣＯＯＣ２Ｈ４−、−ＯＣＯＣ２Ｈ４−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ＝ＣＨ−ＣＯＯ−、−ＣＯＯ−ＣＨ＝ＣＨ−、−ＯＣＯＣＨ＝ＣＨ−、−Ｃ２Ｈ４ＯＣＯ−又は−Ｃ２Ｈ４ＣＯＯ−であり、前記式中のｚは、１〜４の整数であることが好ましい。
【００５９】
また、前記一般式（１）のＬｐ１およびＬｐ２の少なくともいずれかが、−（ＣＨ２）ｚ−Ｃ（＝Ｏ）−Ｏ−、−（ＣＨ２）ｚ−Ｏ−（Ｃ＝Ｏ）−および−Ｏ−（Ｃ＝Ｏ）−（ＣＨ２）ｚ−、−（Ｃ＝Ｏ）−Ｏ−（ＣＨ２）ｚ−からなる群から選択される少なくとも１種であることが好ましい。
【００６０】
また、前記一般式（Ｐ）において、Ｒｐ１及びＲｐ２はそれぞれ独立して以下の式（Ｒ−１）から式（Ｒ−１５）：
【００６１】
【化１０】
0006622698.tif 000012
【００６２】
のいずれかがより好ましい。
【００６３】
また、前記一般式（Ｐ）のｍｐ３は０、１、２又は３を表し、ｍｐ２が１の場合Ｌｐ１は単結合であり、ｍｐ２が２又は３の場合複数存在するＬｐ１の少なくとも１つは単結合であることが好ましい。
【００６４】
また、前記一般式（Ｐ）のｍｐ３は０、１、２又は３を表し、ｍｐ３が１の場合Ｍｐ２は１，４−フェニレン基であり、ｍｐ３が２又は３の場合複数存在するＭｐ２のうち少なくともＬｐ１を介してＭｐ１と隣接するＭｐ２は１，４−フェニレン基であることが好ましい。
【００６５】
更に、前記一般式（Ｐ）のｍｐ３は０、１、２又は３を表し、Ｍｐ２の少なくとも１つが、１つ又は２つ以上のフッ素で置換されている１，４−フェニレン基であることが好ましい。
【００６６】
更に、前記一般式（Ｐ）のｍｐ４は０、１、２又は３を表し、Ｍｐ３の少なくとも１つが、１つ又は２つ以上のフッ素で置換されている１，４−フェニレン基であることが好ましい。
【００６７】
また、前記一般式（Ｐ）におけるスペーサー基（Ｓｐｐ１、Ｓｐｐ２、Ｓｐｐ４）としては、単結合、−ＯＣＨ２−、−（ＣＨ２）ｚＯ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−（ＣＨ２）ｚ−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−Ｏ−（ＣＨ２）ｚ−Ｏ−、−ＯＣＦ２−、−ＣＨ＝ＣＨ−ＣＯＯ−、−ＣＯＯ−ＣＨ＝ＣＨ−、−ＯＣＯＣＨ＝ＣＨ−又は−Ｃ≡Ｃ−であることが好ましく、当該Ｚは１以上１０以下の整数であることが好ましい。
【００６８】
本発明に係る重合性モノマーは、当該重合性モノマー含有液晶組成物中の含有量として、一般式（１）で表される化合物の含有量に対して、１〜２０％含んでいることが好ましく、２〜１８％含んでいることがより好ましく、３〜１０％含んでいることがさらに好ましい。
【００６９】
一般式（１）で表される化合物の含有量に対して、１〜２０％重合性モノマーを含んでいると、重合性モノマーを重合するために照射された光を効率的に一般式（１）で表される化合物が増感し、かつ当該増感された光を重合性モノマーに伝播することができると考えられる。
【００７０】
また、当該重合性モノマー含有液晶組成物中の重合性モノマーの具体的な含有量としては、２％以下が好ましく、１．５％以下がより好ましく、１％以下が更に好ましく、０．５％以下が特に好ましく、０．４％以下が最も好ましい。２％以下であると、前記滴下痕の発生を低減することができる。
【００７１】
本発明に係る一般式（Ｐ）の重合性化合物は、一般式（Ｐ−ａ）、一般式（Ｐ−ｂ）、一般式（Ｐ−ｃ）および一般式（Ｐ−ｄ）で表される化合物からなる群から選択される少なくとも１種の化合物であることが好ましい。
【００７２】
【化１１】
0006622698.tif 000013
【００７３】
上記一般式（Ｐ−ａ）〜一般式（Ｐ−ｄ）中、Ｒｐ１及びＲｐ２はそれぞれ独立して以下の式（Ｒ−Ｉ）から式（Ｒ−ＩＸ）：
【００７４】
【化１２】
0006622698.tif 000014
【００７５】
のいずれかを表し、前記式（Ｒ−Ｉ）〜（Ｒ−ＩＸ）中、Ｒ２〜Ｒ６はお互いに独立して、水素原子、炭素原子数１〜５個のアルキル基または炭素原子数１〜５個のハロゲン化アルキル基であり、Ｗは単結合、−Ｏ−またはメチレン基であり、Ｔは単結合または−ＣＯＯ−であり、ｐ、ｔおよびｑはそれぞれ独立して、０、１または２を表し、
環Ａおよび環Ｂはそれぞれ独立して、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていていることが好ましく、
環Ｃは以下の式（ｃ−ｉ）〜（ｃ−ｉｘ）：
【００７６】
【化１３】
0006622698.tif 000015
【００７７】
（式中、★でＳｐｐ１と結合し、★★でＬｐ５若しくはＬｐ６と結合する。）のいずれかを表し、
Ｓｐｐ１及びＳｐｐ４はスペーサー基を表し、Ｘｐ１〜Ｘｐ４は、それぞれ独立して、水素原子またはハロゲン原子を表すことが好ましく、
Ｌｐ４、Ｌｐ５およびＬｐ６はそれぞれ独立して、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−Ｏ−（ＣＨ２）ｚ−Ｏ−、−ＯＣＦ２−、−ＣＨ＝ＣＨＣＯＯ−、−ＣＯＯＣＨ＝ＣＨ−、−ＯＣＯＣＨ＝ＣＨ−又は−Ｃ≡Ｃ−であることが好ましく、前記式中のｚは、１〜４の整数であることが好ましい。
【００７８】
Ｌｐ３は、−ＣＨ＝ＣＨＣＯＯ−、−ＣＯＯＣＨ＝ＣＨ−または−ＯＣＯＣＨ＝ＣＨ−であることが好ましい。
【００７９】
上記一般式（Ｐ−ａ）で表される化合物において、ｍｐ６およびｍｐ７は、それぞれ独立して、０、１、２または３を表すことが好ましい。また、ｍｐ６＋ｍｐ７＝２〜５であることがより好ましい。本発明に係る重合性モノマー含有組成物において、一般式（Ｐ−ａ）で表される重合性モノマーと、一般式（１）および一般式（２）とを組み合わせることで、光重合時間を短縮させることが可能になる。
【００８０】
上記一般式（Ｐ−ｂ）で表される化合物において、ｍｐ８およびｍｐ９は、それぞれ独立して、１、２または３を表すことが好ましい。また、ｍｐ６＋ｍｐ７＝２〜３であることがより好ましい。本発明に係る重合性モノマー含有組成物において、一般式（Ｐ−ｂ）で表される重合性モノマーと、一般式（１）および一般式（２）とを組み合わせることで、光重合時間を短縮させることが可能になる。
【００８１】
上記一般式（Ｐ−ｃ）で表される化合物において、ｍｐ１０およびｍｐ１１は、それぞれ独立して、０又は１を表すことが好ましい。また、ｍｐ１０＋ｍｐ１１＝０〜１であることがより好ましい。本発明に係る重合性モノマー含有組成物において、一般式（Ｐ−ｃ）で表される重合性モノマーと、一般式（１）および一般式（２）とを組み合わせることで、光重合時間を短縮させることが可能になる。また、一般式（Ｐ−ｃ）はフェナントレン環を有しているため、組成物全体の感光作用が大きいと考えられる。
【００８２】
上記一般式（Ｐ−ｄ）で表される化合物において、ｍｐ１２及びｍｐ１５はそれぞれ独立して１、２又は３を表し、ｍｐ１３は、０、１、２又は３を表すことが好ましく、ｍｐ１４は、０又は１を表すことが好ましい。また、ｍｐ１２＋ｍｐ１５＝２〜５であることがより好ましい。Ｒｐ１が複数存在する場合にはそれらは同一であっても異なっていてもよく、Ｒｐ１が複数存在する場合にはそれらは同一であっても異なっていてもよく、Ｒｐ２が複数存在する場合にはそれらは同一であっても異なっていてもよく、Ｓｐｐ１が複数存在する場合にはそれらは同一であっても異なっていてもよく、Ｓｐｐ４が複数存在する場合にはそれらは同一であっても異なっていてもよく、Ｌｐ４およびＬｐ５が複数存在する場合にはそれらは同一であっても異なっていてもよく、環Ａ〜環Ｃが複数存在する場合にはそれらは同一であっても異なっていてもよい。本発明に係る重合性モノマー含有組成物において、一般式（Ｐ−ｄ）で表される重合性モノマーと、一般式（１）および一般式（２）とを組み合わせることで、光重合時間を短縮させることが可能になる。
【００８３】
以下に本発明に係る一般式（Ｐ−ａ）〜一般式（Ｐ−ｄ）で表される化合物の好ましい構造を例示する。
【００８４】
本発明に係る一般式（Ｐ−ａ）で表される化合物の好ましい例として、下記式（Ｐ−ａ−１）〜式（Ｐ−ａ−３１）で表される重合性化合物が挙げられる。
【００８５】
【化１４】
0006622698.tif 000016
【００８６】
【化１５】
0006622698.tif 000017
【００８７】
【化１６】
0006622698.tif 000018
【００８８】
【化１７】
0006622698.tif 000019
【００８９】
また、上記一般式（Ｐ−ａ）で表される重合性モノマーの具体的な含有量としては、５％以下が好ましく、３％以下がより好ましく、２％以下が更に好ましく、１％以下が特に好ましく、０．８％以下が最も好ましい。
【００９０】
本発明に係る一般式（Ｐ−ｂ）で表される化合物の好ましい例として、下記式（Ｐ−ｂ−１）〜式（Ｐ−ｂ−３４）で表される重合性化合物が挙げられる。
【００９１】
【化１８】
0006622698.tif 000020
【００９２】
【化１９】
0006622698.tif 000021
【００９３】
【化２０】
0006622698.tif 000022
【００９４】
また、上記一般式（Ｐ−ｂ）で表される重合性モノマーの具体的な含有量（重合性モノマー含有液晶組成物全体に対する割合）としては、５％以下が好ましく、３％以下がより好ましく、２％以下が更に好ましく、１％以下が特に好ましく、０．８％以下が最も好ましい。
【００９５】
本発明に係る一般式（Ｐ−ｃ）で表される化合物の好ましい例として、下記式（Ｐ−ｃ−１）〜式（Ｐ−ｃ−５２）で表される重合性化合物が挙げられる。
【００９６】
【化２１】
0006622698.tif 000023
【００９７】
【化２２】
0006622698.tif 000024
【００９８】
【化２３】
0006622698.tif 000025
【００９９】
また、上記一般式（Ｐ−ｃ）で表される重合性モノマーの具体的な含有量としては、５％以下が好ましく、３％以下がより好ましく、２％以下が更に好ましく、１％以下が特に好ましく、０．８％以下が最も好ましい。
【０１００】
本発明に係る一般式（Ｐ−ｄ）で表される化合物の好ましい例として、下記式（Ｐ−ｄ−１）〜式（Ｐ−ｄ−３１）で表される重合性化合物が挙げられる。
【０１０１】
【化２４】
0006622698.tif 000026
【０１０２】
【化２５】
0006622698.tif 000027
【０１０３】
【化２６】
0006622698.tif 000028
【０１０４】
【化２７】
0006622698.tif 000029
【０１０５】
【化２８】
0006622698.tif 000030
【０１０６】
【化２９】
0006622698.tif 000031
【０１０７】
【化３０】
0006622698.tif 000032
【０１０８】
また、上記一般式（Ｐ−ａ）で表される重合性モノマーの具体的な含有量としては、５％以下が好ましく、３％以下がより好ましく、２％以下が更に好ましく、１％以下が特に好ましく、０．８％以下が最も好ましい。
【０１０９】
なお、本発明に係る一般式（Ｐ−ｄ）で表される化合物は、以下の一般式（Ｐ−ｄ’）で表される化合物が好ましい。
【０１１０】
【化３１】
0006622698.tif 000033
【０１１１】
（上記一般式（Ｐ−ｄ’）で表される化合物において、ｍｐ１０は、２または３を表すことがより好ましい。その他の記号は上記一般式（ｐ−ｄ）と同一なので省略する。）
本発明に係る重合性モノマー含有液晶組成物において、一般式（１）で表される化合物を必須とするものである。以下、一般式（１）で表される第一成分について説明する。
【０１１２】
本発明に係る重合性モノマー含有液晶組成物は、下記一般式（１）：
【０１１３】
【化３２】
0006622698.tif 000034
【０１１４】
（上記一般式（１）中、Ｘ１〜Ｘ４はそれぞれ独立して、水素原子、ハロゲン原子またはシアノ基であり、
Ｒ１およびＲ２はそれぞれ独立して、炭素数１〜１５個のアルキル基、炭素数２〜１５個のアルケニル基、または炭素数１〜１５個のアルコキシ基であり、
環Ａおよび環Ｂはそれぞれ独立して、以下の式（Ａ）〜（Ｅ）：
【０１１５】
【化３３】
0006622698.tif 000035
【０１１６】
のいずれかであり、
ｎは０、１または２である。）で表す化合物の群から少なくとも一つである。
【０１１７】
一般式（１）で表される化合物の共存下で重合性モノマーを重合するために光を照射すると、当該一般式（１）で表される化合物が、吸収した光を増感、または変換して重合性モノマーに伝播するため、低強度且つ短時間のＵＶ照射で重合可能になる。また、この効果は重合性モノマーの化学構造には影響を受けにくいため、液晶組成物に含まれる液晶化合物と重合性モノマーの化学構造との組み合わせを厳密に考える必要がないため、液晶化合物と重合性モノマーとの相溶性の低下が起こりにくいと考えられる。また、当該一般式（１）で表される化合物と、後述の一般式（２）で表される化合物とを共存させると、吸収した光を増感、または変換して重合性モノマーに伝播する感光能がさらに向上する。
【０１１８】
上記一般式（１）において、ｎは、０以上２以下の整数であることが好ましく、感光性を重視する場合は、１以上２以下の整数であることがより好ましく、相溶性を重視する場合は、０以上１以下の整数であることがよりに好ましく、１の整数であることが特に好ましい。
【０１１９】
上記一般式（１）において、環Ａは、式（Ａ）〜（Ｅ）からなる群から選択される少なくとも１種であり、式（Ａ）または式（Ｂ）が好ましい。
【０１２０】
上記一般式（Ｉ）において、Ｘ１〜Ｘ６はそれぞれ独立して、水素原子、ハロゲン原子またはシアノ基であり、水素原子またはハロゲン原子が好ましい。当該ハロゲン原子としてはフッ素原子が好ましい。
【０１２１】
本発明に係る「炭素原子数１〜１５個のアルキル基」は、直鎖状又は分岐状のアルキル基が好ましく、直鎖状のアルキル基がより好ましい。また、上記一般式（１）中、Ｒ１およびＲ２はそれぞれ独立して、炭素原子数１〜１５個のアルキル基であり、Ｒ１およびＲ２はそれぞれ独立して、炭素原子数１〜８個のアルキル基が好ましく、炭素原子数１〜６個のアルキル基がより好ましい。
【０１２２】
本発明に係る「炭素原子数１〜１５個のアルキル基」の例としては、メチル基、エチル基、プロピル基、ブチル基、イソプロピル基、イソブチル基、ｔ−ブチル基、３−ペンチル基、イソペンチル基、ネオペンチル基、ペンチル基、ヘキシル基、ヘプチル基、オクチル基、ノニル基、デシル基、ドデシル基、ペンタデシル基などが挙げられる。なお、本明細書中において、アルキル基の例は共通であり、各々のアルキル基の炭素原子数の数によって適宜上記例示から選択される。
【０１２３】
本発明に係る「炭素原子数１〜１５個のアルコキシ基」の例は、該置換基中の少なくとも１個の酸素原子が環構造と直接結合する位置に存在することが好ましく、メトキシ基、エトキシ基、プロポキシ基（ｎ−プロポキシ基、ｉ−プロポキシ基）、ブトキシ基、ペンチルオキシ基、オクチルオキシ基、デシルオキシ基がより好ましい。なお、本明細書中において、アルコキシ基の例は共通であり、各々のアルコキシ基の炭素原子数の数によって適宜上記例示から選択される。
【０１２４】
本発明に係る「炭素原子数２〜１５個のアルケニル基」の例は、ビニル基、アリル基、１−プロペニル基、イソプロペニル基、２−ブテニル基、３−ブテニル基、１，３−ブタジエニル基、２−ペンテニル基、３−ペンテニル基、２−ヘキセニル基等が挙げられる。また、本発明に係るより好ましいアルケニル基としては次に記載する式（ｉ）（ビニル基）、式（ｉｉ）（１−プロペニル基）、式（ｉｉｉ）（３−ブテニル基）および式（ｉｖ）（３−ペンテニル基）：
【０１２５】
【化３４】
0006622698.tif 000036
【０１２６】
（上記式（ｉ）〜（ｉｖ）中、＊は環構造への結合部位を示す。）
で表されるが、本願発明の液晶組成物が重合性モノマーを含有する場合は、式（ｉｉ）および式（ｉｖ）で表される構造が好ましく、式（ｉｉ）で表される構造がより好ましい。なお、本明細書中において、アルケニル基の例は共通であり、各々のアルケニル基の炭素原子数の数によって適宜上記例示から選択される。
【０１２７】
本発明に係る重合性モノマー含有液晶組成物における一般式（１）で表される化合物の含有量は、当該液晶組成物の使用態様・使用目的だけでなく他の成分との関係で適宜選択されるものであるため、当該液晶組成物に含まれる一般式（１）で表される化合物の含有量の好適範囲は実施形態によってそれぞれ別個独立していることが好ましい。本+発明に係る重合性モノマー含有液晶組成物において、一般式（１）で表される化合物の含有量の下限値は、本発明の液晶組成物の総量（１００質量％）に対して、例えば本発明の一つの実施形態としては１質量％である。本発明の他の別の実施形態では５質量％である。あるいは本発明の別の実施形態では１０質量％である。また、本発明の別の実施形態では２０質量％である。さらに、本発明の別の実施形態では３０質量％である。さらに、本発明の別の実施形態では４０質量％である。さらに、本発明の別の実施形態では５０質量％である。さらに、本発明の別の実施形態では５５質量％である。さらに、本発明の別の実施形態では６０質量％である。さらに、本発明の別の実施形態では６５質量％である。さらに、本発明の別の実施形態では７０質量％である。さらに、本発明の別の実施形態では７５質量％である。さらに、本発明の別の実施形態では８０質量％である。
【０１２８】
さらに、本発明に係る重合性モノマー含有液晶組成物において、一般式（１）で表される化合物の含有量の上限値は、本発明の重合性モノマー含有液晶組成物の総量に対して、例えば本発明の一つの形態では９５質量％である。また、本発明の別の実施形態では８５質量％である。さらに、本発明の別の実施形態では７５質量％である。さらに、本発明の別の実施形態では６５質量％である。さらに、本発明の別の実施形態では５５質量％である。さらに、本発明の別の実施形態では４５質量％である。さらに、本発明の別の実施形態では３５質量％である。さらに、本発明の別の実施形態では２５質量％である。
【０１２９】
本発明に係る重合性モノマー含有液晶組成物において、一般式（１）で表される化合物の含有量は、増感効果だけでなく低温での溶解性、転移温度、電気的な信頼性、複屈折率、後述するプロセス適合性や滴下痕、焼き付き、誘電率異方性などの求められる性能に応じて適宜調整する必要がある。
【０１３０】
また、本発明の重合性モノマー含有液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０１３１】
本発明に係る重合性モノマー含有化合物において、一般式（１）で表す化合物同士の組み合わせ可能な種類は特に制限は無く、光の増感効果、低温での溶解性、転移温度、電気的な信頼性、複屈折率などの所望の性能に応じて適宜組み合わせて使用する。重合性モノマー含有液晶組成物として使用する一般式（１）の化合物の種類は、例えば本発明の一つの実施形態としては、１種類の一般式（１）で表される化合物である。あるいは本発明の別の実施形態では２種類の一般式（１）で表される化合物である。また、本発明の別の実施形態では３種類の一般式（１）で表される化合物である。さらに、本発明の別の実施形態では４種類の一般式（１）で表される化合物である。さらに、本発明の別の実施形態では５種類の一般式（１）で表される化合物である。さらに、本発明の別の実施形態では６種類の一般式（１）で表される化合物である。さらに、本発明の別の実施形態では７種類の一般式（１）で表される化合物である。さらに、本発明の別の実施形態では８種類の一般式（１）で表される化合物である。さらに、本発明の別の実施形態では９種類の一般式（１）で表される化合物である。さらに、本発明の別の実施形態では１０種類以上の一般式（１）で表される化合物を含む系である。
【０１３２】
本発明に係る一般式（１）で表される化合物の誘電率異方性（Δε）の下限値は、一つの実施形態では−１０であり、別の実施形態では−８である。さらに別の実施形態では−６であり、さらに別の実施形態では−１２である。またさらに別の実施形態では−１４であり、またさらに別の実施形態では−４である。また一方、一般式（１）で表される化合物からなる液晶組成物の誘電率異方性（Δε）の上限値は、一つの実施形態では０であり、別の実施形態では＋１である。さらに別の実施形態では−１であり、さらに別の実施形態では−２である。またさらに別の実施形態では２であり、またさらに別の実施形態では−０．５である。
【０１３３】
本発明に係る一般式（１）で表される化合物は、一般式（１−ａ）〜一般式（１−ｅ）からなる群から選択される少なくとも１つで表される化合物であることが好ましい。
【０１３４】
【化３５】
0006622698.tif 000037
【０１３５】
（上記一般式（１−ａ）〜（１−ｅ）中、Ｒ１およびＲ２はそれぞれ独立して炭素原子数１〜１０のアルキル基、炭素原子数２〜１０のアルケニル基又は炭素原子数１〜８のアルコキシを表し、Ｘ１、Ｘ２、Ｘ３、Ｘ４、Ｘ５およびＸ６は、それぞれ独立して、フッ素原子又は水素原子を表す。）
本発明に係る一般式（１−ａ）で表される化合物は、一般式（１−ａ−１）、一般式（１−ａ−２）および一般式（１−ａ−３）で表される化合物からなる群から選択される少なくとも１種であることがより好ましい。
【０１３６】
【化３６】
0006622698.tif 000038
【０１３７】
（上記一般式（１−ａ−１）〜（１−ａ−３）中、Ｒ１およびＲ２はそれぞれ独立して炭素原子数１〜８のアルキル基、炭素原子数２〜８のアルケニル基又は炭素原子数１〜８のアルコキシ基を表す。）
上記本発明に係る一般式（１−ａ）で表される化合物の好ましい例としては、以下の式（１．１）〜式（１．１２）が挙げられる。
【０１３８】
【化３７】
0006622698.tif 000039
【０１３９】
本発明に係る一般式（１−ｂ）で表される化合物は、一般式（１−ｂ−１）および一般式（１−ｂ−２）で表される化合物からなる群から選択される少なくとも１種であることがより好ましい。
【０１４０】
【化３８】
0006622698.tif 000040
【０１４１】
（上記一般式（１−ｂ−１）〜（１−ｂ−２）中、Ｒ１およびＲ２はそれぞれ独立して炭素原子数１〜８のアルキル基、炭素原子数２〜８のアルケニル基又は炭素原子数１〜８のアルコキシ基を表す。）
上記本発明に係る一般式（１−ｂ）で表される化合物の好ましい例としては、以下の式（１．１３）〜式（１．２１）が挙げられる。
【０１４２】
【化３９】
0006622698.tif 000041
【０１４３】
本発明に係る一般式（１−ｃ）で表される化合物は、一般式（１−ｃ−１）、一般式（１−ｃ−２）および一般式（１−ｃ−３）で表される化合物からなる群から選択される少なくとも１種であることがより好ましい。
【０１４４】
【化４０】
0006622698.tif 000042
【０１４５】
（上記一般式（１−ｃ−１）〜（１−ｃ−３）中、Ｒ１およびＲ２はそれぞれ独立して炭素原子数１〜８のアルキル基、炭素原子数２〜８のアルケニル基又は炭素原子数１〜８のアルコキシ基を表す。）
上記本発明に係る一般式（１−ｃ）で表される化合物の好ましい例としては、以下の式（１．２２）〜式（１．３５）が挙げられる。
【０１４６】
【化４１】
0006622698.tif 000043
【０１４７】
【化４２】
0006622698.tif 000044
【０１４８】
本発明に係る一般式（１−ｄ）で表される化合物は、一般式（１−ｄ−１）で表される化合物からなる群から選択される少なくとも１種であることがより好ましい。
【０１４９】
【化４３】
0006622698.tif 000045
【０１５０】
（上記一般式（１−ｄ−１）中、Ｒ１およびＲ２はそれぞれ独立して炭素原子数１〜８のアルキル基、炭素原子数２〜８のアルケニル基又は炭素原子数１〜８のアルコキシ基を表す。）
上記本発明に係る一般式（１−ｄ）で表される化合物の好ましい例としては、以下の式（１．３６）〜式（１．１２）が挙げられる。
【０１５１】
【化４４】
0006622698.tif 000046
【０１５２】
本発明に係る一般式（１−ｅ）で表される化合物は、一般式（１−ｅ−１）および一般式（１−ｅ−２）で表される化合物からなる群から選択される少なくとも１種であることがより好ましい。
【０１５３】
【化４５】
0006622698.tif 000047
【０１５４】
（上記一般式（１−ｅ−１）〜（１−ｅ−２）中、Ｒ１およびＲ２はそれぞれ独立して炭素原子数１〜８のアルキル基、炭素原子数２〜８のアルケニル基又は炭素原子数１〜８のアルコキシ基を表す。）
上記本発明に係る一般式（１−ｅ）で表される化合物の好ましい例としては、以下の式（１．４１）〜式（１．４９）が挙げられる。
0006622698.tif 000048
【０１５５】
本発明に係る重合性モノマー含有液晶組成物において、一般式（２）で表される化合物を必須とするものである。以下、一般式（２）で表される化合物について説明する。
【０１５６】
当該化合物は、下記一般式（２）：
【０１５７】
【化４６】
0006622698.tif 000049
【０１５８】
（上記一般式（２）中、Ｘ７およびＸ８はそれぞれ独立して、水素原子、ハロゲン原子またはシアノ基であり、
Ｒ３およびＲ４はそれぞれ独立して、炭素数１〜１５個のアルキル基、炭素数２〜１５個のアルケニル基、または炭素数１〜１５個のアルコキシ基である。）で表す化合物の群から少なくとも一つである。
【０１５９】
第二成分として、一般式（２）で表される化合物存在下で、重合性モノマーを重合するために光を照射すると、当該一般式（１）で表される化合物が、吸収した光を増感、または変換して重合性モノマーに伝播するため、低強度且つ短時間のＵＶ照射で重合可能になる作用効果を助けるように考えられる。また、この効果は重合性モノマーの化学構造には影響を受けにくいため、液晶組成物との相溶性に優れた重合性モノマーを組成物中に共存させることにより、溶解性の低減や未硬化のモノマーの量を低減できると考えられる。
【０１６０】
本発明に係る一般式（２）で表される化合物におけるアルキル基、アルコキシ基およびアルケニル基は、本発明に係る一般式（１）で表される化合物と同様であるのでここでは省略する。
【０１６１】
本発明に係る重合性モノマー含有液晶組成物における一般式（２）で表される化合物の含有量は、当該液晶組成物の使用態様・使用目的だけでなく他の成分との関係で適宜選択されるものであるため、当該液晶組成物に含まれる一般式（２）で表される化合物の含有量の好適範囲は実施形態によってそれぞれ別個独立していることが好ましい。本発明に係る重合性モノマー含有液晶組成物において、一般式（２）で表される化合物の含有量の下限値は、本発明の重合性モノマー含有液晶組成物の総量（１００質量％）に対して、例えば本発明の一つの実施形態としては１質量％である。あるいは本発明の別の実施形態では１０質量％である。また、本発明の別の実施形態では２０質量％である。さらに、本発明の別の実施形態では３０質量％である。さらに、本発明の別の実施形態では４０質量％である。さらに、本発明の別の実施形態では５０質量％である。さらに、本発明の別の実施形態では５５質量％である。さらに、本発明の別の実施形態では６０質量％である。さらに、本発明の別の実施形態では６５質量％である。さらに、本発明の別の実施形態では７０質量％である。さらに、本発明の別の実施形態では７５質量％である。さらに、本発明の別の実施形態では８０質量％である。
【０１６２】
さらに、本発明に係る重合性モノマー含有液晶組成物において、一般式（２）で表される化合物の含有量の上限値は、当該組成物の総量に対して、例えば本発明の一つの形態では９５質量％である。また、本発明の別の実施形態では８５質量％である。さらに、本発明の別の実施形態では７５質量％である。さらに、本発明の別の実施形態では６５質量％である。さらに、本発明の別の実施形態では５５質量％である。さらに、本発明の別の実施形態では４５質量％である。さらに、本発明の別の実施形態では３５質量％である。さらに、本発明の別の実施形態では２５質量％である。
【０１６３】
本発明に係る重合性モノマー含有液晶組成物において、一般式（２）で表される化合物の含有量は、光増感効果だけでなく低温での溶解性、転移温度、電気的な信頼性、複屈折率、後述するプロセス適合性や滴下痕、焼き付き、誘電率異方性などの求められる性能に応じて適宜調整する必要がある。
【０１６４】
また、本発明の重合性モノマー含有液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０１６５】
本発明に係る重合性モノマー含有液晶組成物において、一般式（２）で表す化合物同士の組み合わせ可能な種類は特に制限は無く、光増感効果、低温での溶解性、転移温度、電気的な信頼性、複屈折率などの所望の性能に応じて適宜組み合わせて使用する重合性モノマー含有液晶組成物に使用する一般式（２）の化合物の種類は、例えば本発明の一つの実施形態としては、１種類の一般式（２）で表される化合物である。あるいは本発明の別の実施形態では２種類の一般式（２）で表される化合物である。また、本発明の別の実施形態では３種類の一般式（２）で表される化合物である。さらに、本発明の別の実施形態では４種類の一般式（２）で表される化合物である。さらに、本発明の別の実施形態では５種類の一般式（２）で表される化合物である。さらに、本発明の別の実施形態では６種類の一般式（２）で表される化合物である。さらに、本発明の別の実施形態では７種類の一般式（２）で表される化合物である。さらに、本発明の別の実施形態では８種類の一般式（２）で表される化合物である。さらに、本発明の別の実施形態では９種類の一般式（２）で表される化合物である。さらに、本発明の別の実施形態では１０種類以上の一般式（２）で表される化合物を含む系である。
【０１６６】
本発明に係る一般式（２）で表される化合物の好ましい形態は、一般式（２）で表される化合物の中から、１〜３種類の異なる化合物を混合したものである。またこの際、本発明に係る一般式（２）で表される化合物全体の質量比は、前記一般式（２）で表される化合物を単独で含む場合は液晶組成物全体に対して５〜１３質量％が特に好ましく、前記一般式（２）で表される化合物を２種含む場合は、液晶組成物全体に対して５〜１６質量％が特に好ましく、前記一般式（２）で表される化合物を３種含む場合は、液晶組成物全体に対して５〜２０質量％が特に好ましい。
【０１６７】
本発明に係る一般式（２）で表される化合物の具体例は、以下の式（２．１）〜（２．９）からなる群から選択される少なくとも１種である。
【０１６８】
【化４７】
0006622698.tif 000050
【０１６９】
本発明に係る重合性モノマー含有液晶組成物は、下記一般式（５）：
【０１７０】
【化４８】
0006622698.tif 000051
【０１７１】
（上記一般式（５）中、ＲＬ１およびＲＬ２はそれぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２およびＢＬ３はそれぞれ独立して、以下の（ａ）および（ｂ）からなる群から選択される基であり、
（ａ）１，４−シクロヘキシレン基（この基中に存在する１個の−ＣＨ２−又は隣接していない２個以上の−ＣＨ２−は−Ｏ−に置き換えられてもよい。）
（ｂ）１，４−フェニレン基（この基中に存在する１個の−ＣＨ＝又は隣接していない２個以上の−ＣＨ＝は−Ｎ＝に置き換えられてもよい。）
前記（ａ）および前記（ｂ）に表される基に含まれる水素原子は、それぞれ独立してシアノ基、塩素原子又はフッ素原子で置換されても良く、
ＬＬ１およびＬＬ２はそれぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、一般式（１）で表される化合物および一般式（２）で表される化合物を除く。）で表される化合物の群から少なくとも一つをさらに含むことが好ましい。
【０１７２】
上記一般式（５）において、ＲＬ１およびＲＬ２は、それが結合する環構造がフェニル基（芳香族）である場合には、直鎖状の炭素原子数１〜５のアルキル基、直鎖状の炭素原子数１〜４（又はそれ以上）のアルコキシ基および炭素原子数４〜５のアルケニル基が好ましく、それが結合する環構造がシクロヘキサン、ピランおよびジオキサンなどの飽和した環構造の場合には、直鎖状の炭素原子数１〜５のアルキル基、直鎖状の炭素原子数１〜４（又はそれ以上）のアルコキシ基および直鎖状の炭素原子数２〜５のアルケニル基が好ましい。
【０１７３】
本発明に係る一般式（５）で表される化合物は液晶組成物の化学的な安定性が求められる場合には塩素原子をその分子内に有さないことが好ましい。また、本発明に係る一般式（５）で表される化合物は、同一の環構造にハロゲンが含まれることは無いことが好ましい。
【０１７４】
このような一般式（５）で表される化合物を液晶組成物に添加すると、液晶表示素子の駆動電圧を変化を最小限に抑えつつ液晶組成物の粘性、Δｎ、転移点を任意に帰ることができるという点で特に好ましい。
【０１７５】
本発明に係る重合性モノマー含有液晶組成物における一般式（５）で表される化合物の含有量は、上述した成分等と同様に、液晶組成物の使用態様・使用目的だけでなく他の成分との関係で適宜選択されるものであるため、当該液晶組成物に含まれる一般式（５）で表される化合物の含有量の好適範囲は実施形態によってそれぞれ別個独立していることが好ましい。
【０１７６】
本発明に係る重合性モノマー含有液晶組成物において、一般式（５）で表される化合物の含有量の下限値は、本発明の液晶組成物の総量（１００質量％）に対して、例えば本発明の一つの実施形態としては１質量％であることが好ましい。あるいは本発明の別の実施形態では１０質量％であることが好ましい。また、本発明の別の実施形態では２０質量％であることが好ましい。さらに、本発明の別の実施形態では３０質量％であることが好ましい。さらに、本発明の別の実施形態では４０質量％であることが好ましい。さらに、本発明の別の実施形態では５０質量％であることが好ましい。さらに、本発明の別の実施形態では５５質量％であることが好ましい。さらに、本発明の別の実施形態では６０質量％であることが好ましい。さらに、本発明の別の実施形態では６５質量％であることが好ましい。さらに、本発明の別の実施形態では７０質量％であることが好ましい。さらに、本発明の別の実施形態では７５質量％であることが好ましい。さらに、本発明の別の実施形態では８０質量％であることが好ましい。
【０１７７】
さらに、本発明に係る重合性モノマー含有液晶組成物において、一般式（５）で表される化合物の含有量の上限値は、本発明の液晶組成物の総量（１００質量％）に対して、例えば本発明の一つの形態では９５質量％であることが好ましい。また、本発明の別の実施形態では８５質量％であることが好ましい。さらに、本発明の別の実施形態では７５質量％であることが好ましい。さらに、本発明の別の実施形態では６５質量％であることが好ましい。さらに、本発明の別の実施形態では５５質量％であることが好ましい。さらに、本発明の別の実施形態では４５質量％であることが好ましい。さらに、本発明の別の実施形態では３５質量％であることが好ましい。さらに、本発明の別の実施形態では２５質量％であることが好ましい。
【０１７８】
本発明の重合性モノマー含有液晶組成物において、一般式（５）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【０１７９】
また、本発明の重合性モノマー含有液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０１８０】
本発明に係る重合性モノマー含有液晶組成物において、一般式（５）で表す化合物同士の組み合わせ可能な種類は特に制限は無く、低温での溶解性、転移温度、電気的な信頼性、複屈折率などの所望の性能に応じて適宜組み合わせて使用する。重合性モノマー含有組成物に含まれる成分として使用する一般式（５）の化合物の種類は、例えば本発明の一つの実施形態としては、１種類の一般式（５）で表される化合物である。あるいは本発明の別の実施形態では、２種類の一般式（５）で表される化合物である。また、本発明の別の実施形態では、３種類の一般式（５）で表される化合物である。さらに、本発明の別の実施形態では、４種類の一般式（５）で表される化合物である。さらに、本発明の別の実施形態では、５種類の一般式（５）で表される化合物である。さらに、本発明の別の実施形態では、６種類の一般式（５）で表される化合物である。さらに、本発明の別の実施形態では、７種類の一般式（５）で表される化合物である。さらに、本発明の別の実施形態では、８種類の一般式（５）で表される化合物である。さらに、本発明の別の実施形態では、９種類の一般式（５）で表される化合物である。さらに、本発明の別の実施形態では、１０種類以上の一般式（５）で表される化合物を含む系である。
【０１８１】
本発明に係る一般式（５）で表される化合物の誘電率異方性（Δε）の下限値は、一つの実施形態では−１であり、別の実施形態では−０．５である。さらに別の実施形態では０であり、さらに別の実施形態では０．５である。またさらに別の実施形態では１であり、またさらに別の実施形態では−０．３である。また一方、一般式（５）で表される化合物からなる液晶組成物の誘電率異方性（Δε）の上限値は、一つの実施形態では＋１であり、別の実施形態では＋０．５である。さらに別の実施形態では０であり、さらに別の実施形態では−０．５である。またさらに別の実施形態では＋０．３であり、またさらに別の実施形態では−０．７である。
【０１８２】
本発明に係る一般式（５）で表される化合物は、さらに、一般式（Ｖ−ａ）〜一般式（Ｖ−ｇ）で表される化合物群から選ばれる少なくとも１種の化合物であることが好ましい。
【０１８３】
【化４９】
0006622698.tif 000052
【０１８４】
（上記一般式（Ｖ−ａ）〜（Ｖ−ｆ）中、Ｒ５００〜Ｒ５１１はそれぞれ独立して、炭素原子数１〜１０のアルキル基、炭素原子数１〜１０のアルコキシ基又は炭素原子数２〜１０のアルケニル基を表し、Ｌは二価の連結基であり、上記一般式（Ｖ−ｇ）中、Ｒ５１およびＲ５２はそれぞれ独立して、炭素原子数１〜５のアルキル基、炭素原子数２〜５のアルケニル基又は炭素原子数１〜４のアルコキシ基を表し、Ａ５１およびＡ５２はそれぞれ独立して１，４−シクロヘキシレン基又は１，４−フェニレン基を表し、Ｑ５は単結合又はＣＯＯ−を表し、Ｘ５１およびＸ５２はそれぞれ独立してフッ素原子又は水素原子を表し、ｍ５０は０又は１の整数であるが、一般式（Ｖ−ｇ）において、上記一般式（Ｖ−ｂ）〜一般式（Ｖ−ｅ）と同一構造になる条件は除く。さらに、上記一般式（Ｖ−ｇ）中、Ｘ５１およびＸ５２が同時にフッ素原子になることを除くことが好ましいことは、本発明に係る一般式（５）で表される化合物は、同一の環構造にハロゲンが含まれることは無いこと同様である。）
上記一般式（Ｖ−ａ）〜一般式（Ｖ−ｆ）中において、Ｒ５００からＲ５１１はそれぞれ独立して炭素原子数１〜１０のアルキル基、炭素原子数２〜１０のアルケニル基又は炭素原子数１〜１０のアルコキシ基を表すことが好ましく、炭素原子数１〜５のアルキル基、炭素原子数２〜５のアルケニル基又は炭素原子数２〜５のアルコキシ基を表すことがより好ましくい。また、上記一般式（Ｖ−ｆ）中における二価の連結基（Ｌ）は、単結合、−ＣＦ２Ｏ−又はＣＯＯ−を表すことが好ましい。
【０１８５】
また、上記一般式（Ｖ−ａ）〜一般式（Ｖ−ｇ）におけるアルケニル基を表す場合は、上記と同様のアルケニル基の例示が好ましく、前記式（ｉ）〜式（ｉｖ）がより好ましい。
【０１８６】
さらに、上記Ｒ５００およびＲ５０９は同一でも異なっていても良いが、異なった置換基を表すことが好ましい。
【０１８７】
上記一般式（Ｖ−ａ）〜一般式（Ｖ−ｇ）で表される７つの化合物群から選ばれる化合物を使用する場合、１種〜１０種の化合物を含有していることが好ましく、１種〜８種の化合物を含有していることがより好ましく、１種〜５種の化合物を含有していることが更に好ましく、２種〜４種類の化合物を含有していることが特に好ましい。また、この場合、本発明に係る重合性モノマー含有液晶組成物における一般式（５）で表される化合物の合計含有量は、５〜５０％であることが好ましく、５〜４０質量％であることがより好ましく、５〜３５質量％であることが更に好ましく、７〜３０質量％であることが特に好ましい。
【０１８８】
本発明に係る一般式（Ｖ−ａ）で表される化合物は、一般式（Ｖ−ａ−１）で表される化合物群から選ばれる化合物であることが好ましい。
【０１８９】
【化５０】
0006622698.tif 000053
【０１９０】
（上記一般式（Ｖ−ａ−１）中、Ｒ５ａおよびＲ５ｂはそれぞれ独立して、炭素原子数１〜５のアルキル基を表す。）
前記一般式（Ｖ−ａ−１）で表される化合物は、より具体的には次に記載する化合物が好ましい。
【０１９１】
【化５１】
0006622698.tif 000054
【０１９２】
また、一般式（５．１）、一般式（５．３）および式（５．４）で表される化合物であることがより好ましい。
【０１９３】
粘度が小さく高速応答の液晶表示素子を作製したいときは式（５．１）を多めに使用することが好ましいが、Ｔｎｉが高く高温でも安定的な表示が可能な液晶表示素子を作製したいときは、式（５．３）〜式（５．４）で表される化合物の含有量を多めにすることが好ましい。
【０１９４】
本発明に係る一般式（Ｖ−ａ）で表される化合物は、一般式（Ｖ−ａ）で表される化合物は一般式（Ｖ−ａ−２）で表される化合物群から選ばれる化合物であることが好ましい。
【０１９５】
【化５２】
0006622698.tif 000055
【０１９６】
（上記一般式（Ｖ−ａ−２）中、Ｒ５ｃはそれぞれ独立して炭素原子数１〜５のアルキル基、炭素原子数２〜５のアルケニル基又は炭素原子数１〜５のアルコキシ基を表す。）
前記一般式（Ｖ−ａ−２）で表される化合物は、より具体的には次に記載する化合物が好ましい。
【０１９７】
【化５３】
0006622698.tif 000056
【０１９８】
上記式（５．６）又は式（５．７）で表される化合物であることが好ましく、式（５．７）で表される化合物であることが特に好ましい。
【０１９９】
さらに、前記一般式（Ｖ−ａ）で表される化合物は、一般式（Ｖ−ａ−３）で表される化合物群から選ばれる化合物であることが好ましい。
【０２００】
【化５４】
0006622698.tif 000057
【０２０１】
（上記一般式（Ｖ−ａ−３）中、Ｒ５ｄは炭素原子数１〜５のアルキル基を表し、Ｒ５ｅは炭素原子数１〜４のアルコキシ基を表す。）
前記一般式（Ｖ−ａ−３）で表される化合物は、より具体的には次に記載する化合物が好ましい。
【０２０２】
【化５５】
0006622698.tif 000058
【０２０３】
上記式（５．１１）、式（５．１３）又は式（５．１８）で表される化合物であることが好ましい。
【０２０４】
本願発明の液晶組成物は、更に、一般式（Ｖ−ａ）で表される化合物と類似した構造を有する式（５．１９）で表される化合物を含有することもできる。
【０２０５】
【化５６】
0006622698.tif 000059
【０２０６】
さらに、前記一般式（Ｖ−ａ）で表される化合物は一般式（Ｖ−ａ−４）で表される化合物群から選ばれる化合物であることが好ましい。
【０２０７】
【化５７】
0006622698.tif 000060
【０２０８】
（上記一般式（Ｖ−ａ−４）中、Ｒ５ｆおよびＲ５ｇはそれぞれ独立して炭素原子数２〜５のアルケニル基を表す。）
さらに、前記一般式（Ｖ−ａ−４）で表される化合物は、式（５．２０）から式（５．２９）で表される化合物群から選ばれる化合物であることが好ましく、式（５．２１）、式（５．２３）および式（５．２６）で表される化合物であることが好ましい。
【０２０９】
【化５８】
0006622698.tif 000061
【０２１０】
さらに、前記一般式（Ｖ−ｂ）で表される化合物は一般式（Ｖ−ｂ−１）で表される化合物群から選ばれる化合物であることが好ましい。
【０２１１】
【化５９】
0006622698.tif 000062
【０２１２】
（上記一般式（Ｖ−ｂ−１）中、Ｒ５ｈは炭素原子数１〜５のアルキル基、炭素原子数２〜５のアルケニル基又は炭素原子数１〜４のアルコキシ基を表し、Ｒ５ｉは炭素原子数１〜５のアルキル基、炭素原子数４〜５のアルケニル基又は炭素原子数１〜４のアルコキシ基を表す。）
前記一般式（Ｖ−ｂ−１）で表される化合物は、より具体的には次に記載する化合物が好ましい。
【０２１３】
【化６０】
0006622698.tif 000063
【０２１４】
式（５．３１）又は式（５．３８）で表される化合物であることが好ましい。
【０２１５】
さらに、本発明の重合性モノマー含有液晶組成物は、一般式（Ｖ−ｂ−１）で表される化合物と類似した構造を有する一般式（Ｖ−ｂ−２）で表される化合物群から選ばれる化合物を含有しても良い。
【０２１６】
【化６１】
0006622698.tif 000064
【０２１７】
（上記一般式（Ｖ−ｂ−２）中、Ｒ５ｊおよびＲ５ｋはそれぞれ独立して炭素原子数１〜５のアルキル基、炭素原子数２〜５のアルケニル基又は炭素原子数１〜４のアルコキシ基を表し、Ｘ５０はそれぞれ独立してフッ素原子又は塩素原子を表す。）
さらに、一般式（Ｖ−ｂ−２）で表される化合物は、式（５．４４）で表される化合物であることが好ましい。
【０２１８】
【化６２】
0006622698.tif 000065
【０２１９】
さらに、一般式（Ｖ−ｃ）で表される化合物は一般式（Ｖ−ｃ−１）で表される化合物群から選ばれる化合物であることが好ましい。
【０２２０】
【化６３】
0006622698.tif 000066
【０２２１】
（上記一般式（Ｖ−ｃ−１）中、Ｒ５ｌおよびＲ５ｍはそれぞれ独立して炭素原子数１〜５のアルキル基、炭素原子数４〜５のアルケニル基又は炭素原子数１〜４のアルコキシ基を表す。）
前記一般式（Ｖ−ｃ−１）で表される化合物は、より具体的には次に記載する化合物が好ましい。
【０２２２】
【化６４】
0006622698.tif 000067
【０２２３】
式（５．４８）、式（５．４９）又は式（５．５３）で表される化合物であることがより好ましい。
【０２２４】
さらに、一般式（Ｖ−ｃ−１）で表される化合物と類似した構造を有する一般式（Ｖ−ｃ−２）で表される化合物群から選ばれる化合物を含有することができる。
【０２２５】
【化６５】
0006622698.tif 000068
【０２２６】
（上記一般式（Ｖ−ｃ−２）中、Ｒ５ｎおよびＲ５ｏはそれぞれ独立して炭素原子数１〜５のアルキル基、炭素原子数４〜５のアルケニル基又は炭素原子数１〜４のアルコキシ基を表し、Ｘ５１およびＸ５２はそれぞれ独立してフッ素原子又は水素原子を表し、Ｘ５１又はＸ５２のどちらか一方はフッ素原子である。）
さらに、一般式（Ｖ−ｃ−２）で表される化合物は、式（５．５４）で表される化合物であることが好ましい。
【０２２７】
【化６６】
0006622698.tif 000069
【０２２８】
さらに、一般式（Ｖ−ｄ）で表される化合物は、例えば一般式（Ｖ−ｄ−１）で表される化合物群から選ばれる化合物であることが好ましい。
【０２２９】
【化６７】
0006622698.tif 000070
【０２３０】
（上記一般式（Ｖ−ｄ−１）中、Ｒ５ｐは炭素原子数１〜５のアルキル基を表し、Ｒ５ｑは炭素原子数１〜５のアルキル基又は炭素原子数１〜４のアルコキシ基を表す。）
前記一般式（Ｖ−ｄ−１）で表される化合物は、より具体的には次に記載する化合物が好ましい。
【０２３１】
【化６８】
0006622698.tif 000071
【０２３２】
前記一般式（Ｖ−ｄ−１）で表される化合物は、式（５．５５）で表される化合物であることがより好ましい。
【０２３３】
さらに、一般式（Ｖ−ｄ）で表される化合物は、例えば一般式（Ｖ−ｄ−２）で表される化合物群から選ばれる化合物であることが好ましい。
【０２３４】
【化６９】
0006622698.tif 000072
【０２３５】
（上記一般式（Ｖ−ｄ−２）中、Ｒ５ｒは炭素原子数１〜５のアルキル基を表し、Ｒ５ｓは炭素原子数１〜４のアルコキシ基を表す。）
さらに、一般式（Ｖ−ｄ−１）で表される化合物は、例えば式（５．５７）〜式（５．６０）で表される化合物であることも好ましく、その中でも式（５．６０）で表される化合物であることがより好ましい。
【０２３６】
【化７０】
0006622698.tif 000073
【０２３７】
本発明に係る一般式（Ｖ―ｄ）で表される化合物は、例えば一般式（Ｖ−ｄ−３）で表される化合物群から選ばれる化合物であることが好ましい。
【０２３８】
【化７１】
0006622698.tif 000074
【０２３９】
（上記一般式（Ｖ−ｄ−３）中、Ｒ５ｔは炭素原子数２〜５のアルケニル基を表し、Ｒ５ｕは炭素原子数１〜５のアルキル基又は炭素原子数１〜４のアルコキシ基を表す。）
さらに、一般式（Ｖ−ｄ−３）で表される化合物は、例えば式（５．６１）〜式（５．６３）で表される化合物であることが好ましい。
【０２４０】
【化７２】
0006622698.tif 000075
【０２４１】
本発明に係る一般式（Ｖ−ｅ）で表される化合物は、一般式（Ｖ−ｅ−１）で表される化合物群から選ばれる化合物であることが好ましい。
【０２４２】
【化７３】
0006622698.tif 000076
【０２４３】
（上記一般式（Ｖ−ｅ−１）中、Ｒ５ｖおよびＲ５ｗはそれぞれ独立して炭素原子数２〜５のアルケニル基を又は炭素原子数１〜５のアルキル基又は炭素原子数１〜４のアルコキシ基を表す。）
前記一般式（Ｖ−ｅ−１）で表される化合物は、より具体的には次に記載する化合物が好ましい。
【０２４４】
【化７４】
0006622698.tif 000077
【０２４５】
本発明に係る一般式（Ｖ−ｅ）で表される化合物は、一般式（Ｖ−ｅ−２）で表される化合物群から選ばれる化合物であることがより好ましい。
【０２４６】
【化７５】
0006622698.tif 000078
【０２４７】
（上記一般式（Ｖ−ｅ−２）中、Ｒ５ｘは炭素原子数２〜５のアルケニル基を表し。Ｒ５ｙはそれぞれ独立して炭素原子数１〜５のアルキル基又は炭素原子数１〜４のアルコキシ基を表す。）
前記一般式（Ｖ−ｅ−２）で表される化合物は、例えば式（５．６７）又は式（５．６８）で表される化合物であることが好ましい。
【０２４８】
【化７６】
0006622698.tif 000079
【０２４９】
本発明に係る一般式（Ｖ−ｅ）で表される化合物は、一般式（Ｖ−ｅ−３）で表される化合物群から選ばれる化合物であることが好ましい。
【０２５０】
【化７７】
0006622698.tif 000080
【０２５１】
（上記一般式（Ｖ−ｅ−３）中、Ｒａ１は炭素原子数１〜５のアルキル基を表し、Ｒｂ１は炭素原子数１〜４のアルコキシ基を表す。）
さらに、一般式（Ｖ−ｅ−３）で表される化合物は、たとえば式（５．６９）〜式（５．７１）で表される化合物群から選ばれる化合物であることが好ましく、特に式（５．７１）で表される化合物であることが好ましい。
【０２５２】
【化７８】
0006622698.tif 000081
【０２５３】
本発明に係る一般式（Ｖ−ｆ）で表される化合物は、例えば一般式（Ｖ−ｆ−１）で表される化合物群から選ばれる化合物であることが好ましい。
【０２５４】
【化７９】
0006622698.tif 000082
【０２５５】
（上記一般式（Ｖ−ｆ−１）中、Ｒｃ１およびＲｄ１はそれぞれ独立して炭素原子数２〜５のアルケニル基を又は炭素原子数１〜５のアルキル基又は炭素原子数１〜４のアルコキシ基を表す。）
さらに、前記一般式（Ｖ−ｆ−１）で表される化合物は、例えば式（５．７２）で表される化合物であることが好ましい。
【０２５６】
【化８０】
0006622698.tif 000083
【０２５７】
本発明に係る一般式（Ｖ−ｆ）で表される化合物は、例えば一般式（Ｖ−ｆ−２）で表される化合物群から選ばれる化合物であることが好ましい。
【０２５８】
【化８１】
0006622698.tif 000084
【０２５９】
（上記一般式（Ｖ−ｆ−２）中、Ｒｅ１およびＲｆ１はそれぞれ独立して炭素原子数２〜５のアルケニル基、炭素原子数１〜５のアルキル基又は炭素原子数１〜４のアルコキシ基を表す。）
さらに、前記一般式（Ｖ−ｆ−２）で表される化合物は、例えば式（５．７３）〜式（５．７７）で表される化合物であることが好ましく、特に、式（５．７４）又は／および式（５．７７）で表される化合物であることが好ましい。
【０２６０】
【化８２】
0006622698.tif 000085
【０２６１】
本発明に係る一般式（Ｖ−ｇ）で表される化合物は、一般式（Ｖ−ｇ−１）で表される化合物であることが好ましい。
【０２６２】
【化８３】
0006622698.tif 000086
【０２６３】
（上記一般式（Ｖ−ｇ−１）中、Ｒ５１およびＲ５２はそれぞれ独立して炭素原子数１〜５のアルキル基、炭素原子数２〜５のアルケニル基又は炭素原子数１〜４のアルコキシを表し、Ｘ５１およびＸ５２はそれぞれ独立してフッ素原子又は水素原子を表す。）
本発明に係る一般式（Ｖ−ｇ）で表される化合物は、一般式（Ｖ−ｇ−２）で表される化合物であることが好ましい。
【０２６４】
【化８４】
0006622698.tif 000087
【０２６５】
（上記一般式（Ｖ−ｇ−２）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ−２）で表される化合物は、式（５．８７）から式（５．８１）で表される化合物であることが好ましく、式（５．７９）で表される化合物であることが好ましい。
【０２６６】
【化８５】
0006622698.tif 000088
【０２６７】
本発明に係る一般式（Ｖ−ｇ）で表される化合物は、一般式（Ｖ−ｇ−８）で表される化合物であることが好ましい。
【０２６８】
【化８６】
0006622698.tif 000089
【０２６９】
（上記一般式（Ｖ−３）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ−８）で表される化合物は、式（５．９６）〜式（５．９８）で表される化合物であることが好ましい。
【０２７０】
【化８７】
0006622698.tif 000090
【０２７１】
本発明に係る一般式（Ｖ−ｇ）で表される化合物は、一般式（Ｖ−ｇ−９）で表される化合物であることが好ましい。
【０２７２】
【化８８】
0006622698.tif 000091
【０２７３】
（上記一般式（Ｖ−ｇ−９）式中、Ｒ５１およびＲ５２はそれぞれ独立して炭素原子数１〜５のアルキル基、炭素原子数２〜５のアルケニル基又は炭素原子数１〜４のアルコキシ基を表し、Ｘ５１〜Ｘ５６はそれぞれ独立して、フッ素原子又は水素原子を表す。）
また、当該一般式（Ｖ−ｇ−９）において、Ｘ５１およびＸ５２、Ｘ５３およびＸ５４ならびにＸ５５およびＸ５６の組み合わせのうち、片方の置換基１つがフッ素原子であることが好ましい。
【０２７４】
本発明に係る一般式（Ｖ−ｇ）で表される化合物は、さらに一般式（Ｖ−ｇ−１０）〜（Ｖ−ｇ−１３）で表される化合物であることが好ましい。
【０２７５】
【化８９】
0006622698.tif 000092
【０２７６】
（上記一般式（Ｖ−ｇ−１０）〜（Ｖ−ｇ−１３）中、Ｒ５１およびＲ５２はそれぞれ独立して炭素原子数１〜５のアルキル基、炭素原子数２〜５のアルケニル基又は炭素原子数１〜４のアルコキシ基を表す。）
さらに、前記一般式（Ｖ−ｇ）で表される化合物は一般式（Ｖ−ｇ−１０）で表される化合物であることが好ましい。当該一般式（Ｖ−ｇ−１０）で表される化合物の好適な例としては、以下の式（５．１００）〜（５．１１６）の化合物が好ましい。
【０２７７】
【化９０】
0006622698.tif 000093
【０２７８】
本発明に係る一般式（５）で表される化合物の中でも、一般式（Ｖ−ａ）および一般式（Ｖ−ｂ）ならび前記式（５．１）〜式（５．１１６）が好ましく、前記式（５．１）〜式（５．１１６）中では、式（５．１）〜式（５．４）、式（５．６）〜式（５．９）、式（５．１１）、式（５．１８）、式（５．３１）、式（５．３５）、式（５．３７）、式（５．４６）、式（５．４８）、式（５．４９）、式（５．５３）、式（５．５５）〜式（５．６０）および式（５．６５）で表される化合物がより好ましく、式（５．１）、式（５．３）、式（５．７）、式（５．３１）で表される化合物がさらに好ましい。
【０２７９】
また、前記一般式（Ｖ−ａ）および一般式（Ｖ−ｂ）で表される化合物の含有量の下限値は、２０質量％、２５質量％、３０質量％、３５質量％、４０質量％、４５質量％および５０質量％の順に好ましい。また、前記一般式（Ｖ−ａ）および一般式（Ｖ−ｂ）で表される化合物の含有量の上限値は、７０質量、６５質量％、６０質量％、５５質量％、５０質量％、４５質量％、４０質量％、３５質量％および３０質量％の順に好ましい。
【０２８０】
本発明に係る一般式（５）で表される化合物の特に好ましい形態は一般式（Ｖ−ａ）および一般式（Ｖ−ｂ）ならび前記式（５．１）〜式（５．１１６）で表される化合物の中から、１〜３種類の異なる化合物を混合したものである。また、その際、本発明に係る第四成分全体の質量比は、液晶組成物全体に対して３２〜４０質量％が特に好ましい。
【０２８１】
本発明に係る重合性モノマー含有液晶組成物は、下記一般式（６）：
【０２８２】
【化９１】
0006622698.tif 000094
【０２８３】
（上記一般式（６）中、ＲＸ１およびＲＸ２はそれぞれ独立して、炭素原子数１から１０のアルキル基、炭素原子数１から１０のアルコキシ基又は炭素原子数２から１０のアルケニル基を表し、これらの基中に存在する１個のメチレン基又は隣接していない２個以上のメチレン基は−Ｏ−又は−Ｓ−に置換されていても良く、またこれらの基中に存在する１個又は２個以上の水素原子は塩素原子および／又はフッ素原子に置換されても良く、
ｕおよびｖはそれぞれ独立して、０、１又は２を表すが、ｕ＋ｖは２以下であり、
ＭＸ１、ＭＸ２およびＭＸ３はそれぞれ独立して、以下の（ａ）および（ｂ）からなる群から選択され、
（ａ）トランス−１，４−シクロへキシレン基（この基中に存在する１個のメチレン基又は隣接していない２個以上のメチレン基は−Ｏ−又は−Ｓ−に置き換えられてもよい）、
（ｂ）１，４−フェニレン基（この基中に存在する１個の−ＣＨ＝又は隣接していない２個以上の−ＣＨ＝は−Ｎ＝に置き換えられてもよい。）
前記（ａ）又は前記（ｂ）に示す基に含まれる水素原子は、それぞれシアノ基、フッ素原子、トリフルオロメチル基およびトリフルオロメトキシ基からなる群から選択される基により置換されていても良いが、ＭＸ２および／又はＭＸ３が複数存在する場合は、それらは同一でも良く異なっていても良く、
ＬＸ１、ＬＸ２およびＬＸ３はそれぞれ独立して単結合、−ＣＯＯ−、−ＯＣＯ−、−ＣＨ２ＣＨ２−、−（ＣＨ２）４−、−ＯＣＨ２−、−ＣＨ２Ｏ−、−ＯＣＦ２−、−ＣＦ２Ｏ−，−ＣＨ＝ＣＨ−又は−Ｃ≡Ｃ−を表し、ＬＸ１および／又はＬＸ３が複数存在する場合は、それらは同一でも良く異なっていても良く、
ＸＸ１およびＸＸ２はそれぞれ独立してトリフルオロメチル基、トリフルオロメトキシ基又はフッ素原子を表すが、Ｘｘ１およびＸｘ２の何れか一つはフッ素原子を表す。ただし、前記一般式（１）〜一般式（４）で表される化合物を除く。）で表される化合物の群から少なくとも一つをさらに含むことが好ましい。
【０２８４】
前記ＲＸ１およびＲＸ２が結合する環構造が、フェニル基（芳香族）である場合において、好ましくは、直鎖状又は分岐状の炭素原子数１〜１０のアルキル基、直鎖状又は分岐状の炭素原子数１〜１０（又はそれ以上）のアルコキシ基および炭素原子数２〜１０のアルケニル基であり、より好ましくは、直鎖状の炭素原子数１〜５のアルキル基、直鎖状の炭素原子数１〜４（又はそれ以上）のアルコキシ基および炭素原子数４〜５のアルケニル基である。一方、当該ＲＸ１およびＲＸ２が結合する環構造が、シクロヘキサン、ピランおよびジオキサンなどの飽和した環構造の場合には、好ましくは、直鎖状又は分岐状の炭素原子数１〜１０のアルキル基、直鎖状の炭素原子数１〜１０（又はそれ以上）のアルコキシ基および直鎖状の炭素原子数２〜１０のアルケニル基であり、より好ましくは、直鎖状の炭素原子数１〜５のアルキル基、直鎖状の炭素原子数１〜４（又はそれ以上）のアルコキシ基および直鎖状の炭素原子数２〜５のアルケニル基である。
【０２８５】
また、本発明に係る一般式（６）において、表示素子の応答速度の改善を重視する場合はアルケニル基が好ましく、電圧保持率等の信頼性を重視する場合にはアルキル基が好ましい。
【０２８６】
上記一般式（６）におけるアルキル基およびアルコキシ基は、上記の一般式（５）と同様のアルキル基、アルケニル基およびアルコキシ基からなる群から選択される少なくとも１種が好ましい。また、上記一般式（６）におけるアルケニル基は、上記一般式（１）と同様のアルケニル基の例示が好ましく、前記式（ｉ）〜式（ｉｖ）がより好ましい。
【０２８７】
また、一般式（６）で表される化合物は液晶組成物の化学的な安定性が求められる場合には塩素原子をその分子内に有さないことが好ましい。
【０２８８】
このような一般式（６）で表される化合物を液晶組成物に添加すると、液晶表示素子の駆動電圧を変化させるという観点で特に好ましい。
【０２８９】
本発明に係る重合性モノマー含有液晶組成物における一般式（６）で表される化合物の含有量は、上述した必須成分などと同様に、液晶組成物の使用態様・使用目的だけでなく他の成分との関係で適宜選択されるものであるため、当該液晶組成物に含まれる第四成分の含有量の好適範囲は実施形態によってそれぞれ別個独立していることが好ましい。
【０２９０】
本発明に係る重合性モノマー含有液晶組成物において、一般式（６）で表される化合物の含有量の下限値は、本発明の液晶組成物の総量（１００質量％）に対して、例えば本発明の一つの実施形態としては１質量％であることが好ましい。あるいは本発明の別の実施形態では１０質量％であることが好ましい。また、本発明の別の実施形態では２０質量％であることが好ましい。さらに、本発明の別の実施形態では３０質量％であることが好ましい。さらに、本発明の別の実施形態では４０質量％であることが好ましい。さらに、本発明の別の実施形態では５０質量％であることが好ましい。さらに、本発明の別の実施形態では５５質量％であることが好ましい。さらに、本発明の別の実施形態では６０質量％であることが好ましい。さらに、本発明の別の実施形態では６５質量％であることが好ましい。さらに、本発明の別の実施形態では７０質量％であることが好ましい。さらに、本発明の別の実施形態では７５質量％であることが好ましい。さらに、本発明の別の実施形態では８０質量％であることが好ましい。
【０２９１】
さらに、本発明に係る液晶組成物において、一般式（６）で表される化合物の含有量の上限値は、本発明の液晶組成物の総量（１００質量％）に対して、例えば本発明の一つの形態では９５質量％であることが好ましい。また、本発明の別の実施形態では８５質量％であることが好ましい。さらに、本発明の別の実施形態では７５質量％であることが好ましい。さらに、本発明の別の実施形態では６５質量％であることが好ましい。さらに、本発明の別の実施形態では５５質量％であることが好ましい。さらに、本発明の別の実施形態では４５質量％であることが好ましい。さらに、本発明の別の実施形態では３５質量％であることが好ましい。さらに、本発明の別の実施形態では２５質量％であることが好ましい。
【０２９２】
本発明の液晶組成物において、一般式（６）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【０２９３】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０２９４】
本発明に係る一般式（６）で表される化合物において、当該一般式（６）で表す化合物同士の組み合わせ可能な種類は特に制限は無く、低温での溶解性、転移温度、電気的な信頼性、複屈折率などの所望の性能に応じて適宜組み合わせて使用する。液晶組成物として使用される一般式（６）の化合物の種類は、例えば本発明の一つの実施形態としては、１種類の一般式（６）で表される化合物である。あるいは本発明の別の実施形態では２種類の一般式（６）で表される化合物である。また、本発明の別の実施形態では３種類の一般式（６）で表される化合物である。さらに、本発明の別の実施形態では４種類の一般式（６）で表される化合物である。さらに、本発明の別の実施形態では５種類の一般式（６）で表される化合物である。さらに、本発明の別の実施形態では６種類の一般式（６）で表される化合物である。さらに、本発明の別の実施形態では７種類の一般式（６）で表される化合物である。さらに、本発明の別の実施形態では８種類の一般式（６）で表される化合物である。さらに、本発明の別の実施形態では９種類の一般式（６）で表される化合物である。さらに、本発明の別の実施形態では１０種類以上の一般式（６）で表される化合物を含む系である。
【０２９５】
本発明に係る一般式（６）で表される化合物の誘電率異方性（Δε）の下限値は、一つの実施形態では−２０であり、別の実施形態では−１５である。さらに別の実施形態では−１３であり、さらに別の実施形態では−１２である。またさらに別の実施形態では−１０であり、またさらに別の実施形態では−８である。また一方、一般式（６）で表される化合物からなる液晶組成物の誘電率異方性（Δε）の上限値は、一つの実施形態では０であり、別の実施形態では−１である。さらに別の実施形態では−２であり、さらに別の実施形態では−３である。またさらに別の実施形態では−４であり、またさらに別の実施形態では−５である。
【０２９６】
本発明に係る一般式（６）で表される化合物は、後述する一般式（ＶＩ−ａ）、一般式（ＶＩ−ｂ）、一般式（ＶＩ−ｃ）および一般式（ＶＩ−ｄ）：
【０２９７】
【化９２】
0006622698.tif 000095
【０２９８】
からなる群から選択される少なくとも１種で表される化合物であることが好ましい。
【０２９９】
前記一般式（ＶＩ−ａ）〜（ＶＩ−ｄ）で表される化合物についてそれぞれ以下詳説する。
【０３００】
本発明に係る一般式（６）で表される化合物は、一般式（ＶＩ−ａ）で表される化合物であることが好ましい。
【０３０１】
【化９３】
0006622698.tif 000096
【０３０２】
（上記一般式（ＶＩ−ａ）中、Ｒ６ａおよびＲ６ｂはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基および／又はアルケニルオキシ基中の１つ以上の水素原子はフッ素原子で置換されていてもよく、該アルキル基、アルケニル基、アルコキシ基および／又はアルケニルオキシ基中のメチレン基は酸素原子が連続して結合しない限り酸素原子で置換されていてもよく、カルボニル基が連続して結合しない限りカルボニル基で置換されていてもよく、
Ａ１は１，４−シクロヘキシレン基、１，４−フェニレン基又はテトラヒドロピラン−２，５−ジイル基を表すが、Ａ１が１，４−フェニレン基を表す場合、該１，４−フェニレン基中の１つ以上の水素原子はフッ素原子に置換されていてもよい。）
上記一般式（ＶＩ−ａ）において、Ｒ６ａは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基、炭素原子数２〜８のアルケニル基を表すことがより好ましく、炭素原子数１〜８のアルキル基を表すことが更に好ましく、炭素原子数３〜５のアルキル基を表すことがより更に好ましい。
【０３０３】
上記一般式（ＶＩ−ａ）において、Ｒ６ｂは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基又は炭素原子数１〜８のアルコキシ基を表すことがより好ましく、炭素原子数３〜５のアルキル基又は炭素原子数２〜４のアルコキシ基を表すことが更に好ましく、炭素原子数３又は５のアルキル基又は炭素原子数２又は４のアルコキシ基を表すことがより更に好ましい。
【０３０４】
一般式（ＶＩ−ａ）において、Ａ１は１，４−シクロヘキシレン基、１，４−フェニレン基又はテトラヒドロピラン−２，５−ジイル基を表すが、Ａ１が１，４−フェニレン基を表す場合、該１，４−フェニレン基中の１つ以上の水素原子はフッ素原子に置換されていてもよいが、１，４−シクロヘキシレン基、又は１，４−フェニレン基が好ましいく、より具体的には、当該発明の液晶組成物を用いて作製される表示素子および液晶ディスプレイにおいて応答速度を重視する場合には、１，４−フェニレン基を表すことが好ましく、動作温度範囲を重視する場合、すなわち高い動作温度範囲（Ｔｎｉが高い）を必要とする場合、１，４−シクロヘキシレン基を表すことが好ましく、１，４−フェニレン基を表す場合には、ベンゼン環中の１つ以上の水素原子はフッ素に置換されていても良いが、無置換、１置換又は２置換が好ましく、無置換がより好ましい。２置換の場合には２，３−ジフルオロ−１，４−フェニレン基を表すことが好ましい。
【０３０５】
前記一般式（ＶＩ−ａ）で表される化合物は、具体的には次に記載する一般式（ＶＩ−ａ−１）および／又は一般式（ＶＩ−ｂ−１）：
【０３０６】
【化９４】
0006622698.tif 000097
【０３０７】
（上記一般式（ＶＩ−ａ−１）および／又は一般式（ＶＩ−ｂ−１）中、Ｒ６ａ及びＲ６ｂはそれぞれ独立して、炭素原子数１〜５のアルキル基、炭素原子数２〜５のアルケニル基、炭素原子数１〜８のアルコキシ基又は炭素原子数２〜８のアルケニルオキシ基を表し、該アルキル基、アルケニル基、アルコキシ基および／又はアルケニルオキシ基中の１つ以上の水素原子はフッ素原子で置換されていてもよく、該アルキル基、アルケニル基、アルコキシ基および／又はアルケニルオキシ基中のメチレン基は酸素原子が連続して結合しない限り酸素原子で置換されていてもよく、カルボニル基が連続して結合しない限りカルボニル基で置換されていてもよい。）で表される群から選ばれる化合物であることが好ましい。
【０３０８】
また、前記Ｒ６ａ及びＲ６ｂはそれぞれ独立して、炭素原子数１〜５のアルキル基、炭素原子数２〜５のアルケニル基、炭素原子数１〜５のアルコキシ基又は炭素原子数２〜５のアルケニルオキシ基を表すことがより好ましく、前記Ｒ６ａおよびＲ６ｂがアルケニル基の場合は、炭素原子数は４〜５であることが好ましい。
【０３０９】
本発明に係る一般式（ＶＩ）で表される化合物は具体的には次に記載する式（６．１）〜式（６．１２）：
【０３１０】
【化９５】
0006622698.tif 000098
【０３１１】
で表される化合物が好ましいが、式（６．１）〜式（６．６）がより好ましく、式（６．１）、式（６．３）、式（６．５）、式（６．６）で表される化合物が更に好ましく、式（６．１）、式（６．３）、式（６．５）で表される化合物が特に好ましい。
【０３１２】
より具体的に述べると本願発明の液晶組成物に要求される屈折率異方性Δｎの値が比較的低い場合（概ね０．０９乃至０．１未満）は式（６．１）および式（６．３）で表される化合物が最も好ましく、要求される屈折率異方性Δｎの値が比較的高い場合（概ね０．０９乃至０．１超）は式（６．５）で表される化合物が最も好ましい。また、屈折率異方性Δｎの値が０．０９以上〜０．１以下の範囲では式（６．１）、式（６．３）又は式（６．５）の化合物のいずれかを使用してよい。
【０３１３】
本発明に係る一般式（ＶＩ−ａ）で表される化合物がアルケニル基を有する場合、具体的には次に記載する式（６．２２）〜式（６．２７）：
【０３１４】
【化９６】
0006622698.tif 000099
【０３１５】
（上記式中、Ｒ６ｂはそれぞれ独立して、炭素原子数１〜５のアルキル基、炭素原子数４〜５のアルケニル基、炭素原子数１〜４のアルコキシ基を表す。）
で表される群から選ばれる化合物であること好ましい。
【０３１６】
本発明に係る一般式（６）で表される化合物は、一般式（ＶＩ−ｂ）：
【０３１７】
【化９７】
0006622698.tif 000100
【０３１８】
（上記一般式（ＶＩ−ｂ）中、Ｒ６ｃおよびＲ６ｄはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基および／又はアルケニルオキシ基中の１つ以上の水素原子はフッ素原子で置換されていてもよく、該アルキル基、アルケニル基、アルコキシ基および／又はアルケニルオキシ基中のメチレン基は酸素原子が連続して結合しない限り酸素原子で置換されているか、カルボニル基が連続して結合しない限りカルボニル基で置換されていてもよい。）で表される群から選ばれる化合物であることが好ましい。また、前記第四成分として一般式（４）で表される化合物を本発明に係る液晶組成物として含む場合であって、かつ前記一般式（ＶＩ−ｂ）で表される化合物と前記一般式（４）で表される化合物とが同一の場合は、前記一般式（ＶＩ−ｂ）で表される化合物は第六成分には含まれないことが好ましい。
【０３１９】
上記一般式（ＶＩ−ｂ）において、Ｒ６Ｃは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基、炭素原子数２〜８のアルケニル基を表すことがより好ましく、炭素原子数１〜８のアルキル基を表すことが更に好ましく、炭素原子数３〜５のアルキル基を表すことがより更に好ましい。
【０３２０】
上記一般式（ＶＩ−ｂ）において、Ｒ６ｄは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基又は炭素原子数１〜８のアルコキシ基を表すことがより好ましく、炭素原子数３〜５のアルキル基又は炭素原子数２〜４のアルコキシ基を表すことが更に好ましく、炭素原子数３又は５のアルキル基又は炭素原子数２又は４のアルコキシ基を表すことがより更に好ましい。
【０３２１】
一般式（ＶＩ−ｂ）で表される化合物は、具体的には次に記載する式（６．２８）〜（６．３４）で表される化合物：
【０３２２】
【化９８】
0006622698.tif 000101
【０３２３】
が好ましいが、式（６．２８）〜式（６．３２）で表される化合物がより好ましく、式（６．２８）〜式（６．３１）で表される化合物が更に好ましく、式（６．２８）および式（６．３０）で表される化合物が特に好ましい。
【０３２４】
本発明に係る一般式（ＶＩ−ｂ）で表される化合物がアルケニル基を有する場合には、具体的には次に記載する式（６．３４）〜（６．３７）：
【０３２５】
【化９９】
0006622698.tif 000102
【０３２６】
（上記式中、Ｒ６ｄは炭素原子数１〜５のアルキル基、炭素原子数４〜５のアルケニル基、又は炭素原子数１〜４のアルコキシ基を表す）で表される化合物が好ましい。
【０３２７】
本発明に係る一般式（６）で表される化合物は、一般式（ＶＩ−ｃ）で表される化合物であることが好ましい。
【０３２８】
【化１００】
0006622698.tif 000103
【０３２９】
（一般式（ＶＩ−ｃ）中、Ｒ６ｅ、Ｒ６ｆはそれぞれ独立して、炭素原子数１〜１５のアルキル基、炭素原子数２〜１５のアルケニル基、又は炭素原子数１〜１５のアルコキシ基を表す。）で表される群から選ばれる化合物であることが好ましい。
【０３３０】
また、前記一般式（ＶＩ−ｃ）で表される化合物において、より好ましくは、Ｒ６ｅが炭素原子数１〜１０のアルキル基であり、かつＲ６ｆが炭素原子数１〜１０のアルコキシ基であり、特に好ましくは、Ｒ６ｅが炭素原子数１〜５のアルキル基であり、かつＲ６ｆが炭素原子数１〜５のアルコキシ基である。
【０３３１】
また、本発明に係る一般式（ＶＩ−ｃ）で表される化合物は、以下の式（６．３８）〜（６．４３）：
【０３３２】
【化１０１】
0006622698.tif 000104
【０３３３】
からなる群から選択される化合物が好ましい。
【０３３４】
本発明に係る一般式（６）で表される化合物は、一般式（ＶＩ−ｄ）で表される化合物であることが好ましい。
【０３３５】
【化１０２】
0006622698.tif 000105
【０３３６】
（上記一般式（ＶＩ−ｄ）中、Ｒ６ｇおよびＲ６ｈはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基および／又はアルケニルオキシ基中の１つ以上の水素原子はフッ素原子で置換されていてもよく、該アルキル基、アルケニル基、アルコキシ基および／又はアルケニルオキシ基中のメチレン基は酸素原子が連続して結合しない限り酸素原子で置換されているか、カルボニル基が連続して結合しない限りカルボニル基で置換されていてもよく、
Ａ２は１，４−シクロヘキシレン基、１，４−フェニレン基又はテトラヒドロピラン−２，５−ジイル基を表すが、Ａが１，４−フェニレン基を表す場合、該１，４−フェニレン基中の１つ以上の水素原子はフッ素に置換されていてもよく、
Ｚ１は単結合、−ＯＣＨ２−、−ＯＣＦ２−、−ＣＨ２Ｏ−、又はＣＦ２Ｏ−を表し、
ｎは０又は１であり、
Ｘ６１〜Ｘ６６はそれぞれ独立して水素原子、又はフッ素原子を表すが、Ｘ６１〜Ｘ６６の少なくとも２つはフッ素原子を表す。）で表される群から選ばれる化合物であることが好ましい。また、本願における１，４−シクロヘキシル基はトランス−１，４−シクロヘキシル基であることが好ましい。
【０３３７】
また、前記第二成分として一般式（２）で表される化合物を本発明に係る液晶組成物として含む場合であって、かつ前記一般式（ＶＩ−ｄ）で表される化合物と前記一般式（２）で表される化合物とが同一の場合は、前記一般式（ＶＩ−ｄ）で表される化合物は第六成分には含まれないことが好ましい。
【０３３８】
上記一般式（ＶＩ−ｄ）において、Ｒ６ｇは、炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基、炭素原子数２〜８のアルケニル基を表すことがより好ましく、炭素原子数１〜８のアルキル基を表すことが更に好ましく、炭素原子数３〜５のアルキル基を表すことがより更に好ましい。
【０３３９】
上記一般式（ＶＩ−ｄ）において、Ｒ６ｈは炭素原子数１〜８のアルキル基、炭素原子数２〜８のアルケニル基、炭素原子数１〜８のアルコキシ基又は炭素原子数２〜８のアルケニルオキシ基を表すことが好ましく、炭素原子数１〜８のアルキル基又は炭素原子数１〜８のアルコキシ基を表すことがより好ましく、炭素原子数３〜５のアルキル基又は炭素原子数２〜４のアルコキシ基を表すことが更に好ましく、炭素原子数３又は５のアルキル基がより更に好ましい。さらに、ＲｅとＲｆの炭素原子数は互いに異なることが好ましい。
【０３４０】
また、上記一般式（ＶＩ−ｄ）において、Ｘ６１〜Ｘ６６はそれぞれ独立して、水素原子又はフッ素原子を表すことが好ましいが、２つ〜５つがフッ素原子を表すことが好ましく、２つ〜４つがフッ素原子を表すことがより好ましく、２つ〜３つがフッ素原子を表すことがより好ましく、２つがフッ素原子を表すことが更に好ましく、２つがフッ素原子を表すことが最も好ましい。
【０３４１】
この場合において、フッ素原子が１つの場合は、Ｘ６３〜Ｘ６６のいずれか２つがフッ素原子を表すことが好ましく、Ｘ６３又はＸ６４がフッ素原子を表すことがより好ましい。フッ素原子が２つの場合は、Ｘ６３〜Ｘ６６のいずれか２つがフッ素原子を表すことが好ましく、Ｘ６３およびＸ６４がフッ素原子を表すか又はＸ６５およびＸ６６がフッ素原子を表すことがより好ましく、Ｘ６３およびＸ６４がフッ素原子を表すことが更に好ましい。フッ素原子が３つ以上の場合は、少なくともＸ６３およびＸ６４がフッ素原子を表すか又は少なくともＸ６５およびＸ６６がフッ素原子を表すことが好ましく、少なくともＸ６３およびＸ６４がフッ素原子を表すことがより好ましい。
【０３４２】
前記一般式（ＶＩ−ｄ）において、Ａ２は１，４−シクロヘキシレン基、１，４−フェニレン基又はテトラヒドロピラン−２，５−ジイル基を表すことが好ましいが、当該液晶組成物を用いて作製される表示素子および液晶ディスプレイにおいて応答速度を重視する場合には、１，４−フェニレン基又はテトラヒドロピラン−２，５−ジイル基を表すことが好ましく、１，４−フェニレン基を表すことがより好ましい。駆動電圧を重視する場合には１，４−フェニレン基又はテトラヒドロピラン−２，５−ジイル基を表すことが好ましく、テトラヒドロピラン−２，５−ジイル基を表すことがより好ましい。動作温度範囲を重視する場合、すなわち高い動作温度範囲を必要とする場合、１，４−シクロヘキシレン基又はテトラヒドロピラン−２，５−ジイル基を表すことが好ましく、１，４−シクロヘキシレン基を表すことがより好ましい。１，４−フェニレン基を表す場合には、ベンゼン環中の１つ以上の水素原子はフッ素原子に置換されていても良いが、無置換、１置換又は２置換が好ましく、２置換の場合には２，３−ジフルオロベンゼンを表すことが好ましい。
【０３４３】
前記一般式（ＶＩ−ｄ）において、Ｚ１は単結合、−ＯＣＨ２−、−ＯＣＦ２−、−ＣＨ２Ｏ−、又は−ＣＦ２Ｏ−を表すが、単結合、−ＯＣＦ２−又は−ＣＦ２Ｏ−を表すことが好ましく、単結合を表すことがより好ましい。
【０３４４】
前記一般式（ＶＩ−ｃ）において、ｎは０又は１を表すが、応答速度を重視する場合０を表すことが好ましく、動作温度範囲を重視する場合、すなわち高い動作温度範囲を必要とする場合、１を表すことが好ましい。
【０３４５】
なお、上記一般式（ＶＩ−ａ）〜（ＶＩ−ｄ）において、Ｒ６ａ〜Ｒ６ｈは、一般式（６）におけるＲＸ１およびＲＸ２に相当するものであるため、アルキル基、アルケニル基、アルコキシ基又はアルケニルオキシ基については、直鎖状又は分岐状が好ましく、直鎖状がより好ましいことは言うまでもない。
【０３４６】
本発明に係る一般式（ＶＩ−ｄ）で表される化合物は具体的には次に記載する一般式（ＶＩ−ｄ−１）〜（ＶＩ−ｄ−１２）：
【０３４７】
【化１０３】
0006622698.tif 000106
【０３４８】
【化１０４】
0006622698.tif 000107
【０３４９】
（上記式中、Ｒ６ｇは一般式（ＶＩ−ｄ）におけるＲ６ｇと同じ意味を表し、Ｒ６ｈは一般式（ＶＩ−ｄ）におけるＲ６ｈと同じ意味を表す。）で表される化合物が好ましいが、一般式（ＶＩ−ｄ−１）、一般式（ＶＩ−ｄ−３）〜一般式（ＶＩ−ｄ−９）および一般式（ＶＩ−ｄ−１２）〜一般式（ＶＩ−ｄ−１５）がより好ましく、一般式（ＶＩ−ｄ−１）、一般式（ＶＩ−ｄ−３）、一般式（ＶＩ−ｄ−５）、一般式（ＶＩ−ｄ−６）、一般式（ＶＩ−ｄ−９）、一般式（ＶＩ−ｄ−１２）、一般式（ＶＩ−ｄ−１３）および一般式（ＶＩ−ｄ−１５）が更に好ましく、一般式（ＶＩ−ｄ−１）、一般式（ＶＩ−ｄ−５）、一般式（ＶＩ−ｄ−６）が特に好ましく、一般式（ＶＩ−ｄ−５）が最も好ましい。
【０３５０】
本発明に係る一般式（ＶＩ−ｄ）（一般式（ＶＩ−ｄ−１）〜（ＶＩ−ｄ−１２）も含む。）におけるＲ６ｇおよびＲ６ｈはそれぞれ独立して、炭素原子数１〜８のアルキル基、炭素原子数２〜８のアルケニル基、炭素原子数１〜８のアルコキシ基又は炭素原子数２〜８のアルケニルオキシ基を表すが、炭素原子数１〜８のアルキル基又は炭素原子数２〜８のアルケニル基を表すことが好ましく、炭素原子数２〜５のアルキル基又は炭素原子数２〜５のアルケニル基を表すことがより好ましく、炭素原子数２〜５のアルキル基を表すことが更に好ましく、直鎖であることが好ましく、Ｒ６ｇおよびＲ６ｈが共にアルキル基である場合には、それぞれの炭素原子数は異なっている方が好ましい。
【０３５１】
更に詳述すると、Ｒ６ｇがプロピル基を表しＲ６ｈがエチル基を表す化合物又はＲ６ｇがブチル基を表しＲ６ｈがエチル基を表す化合物が好ましい。
【０３５２】
本発明に係る一般式（ＶＩ−ｄ−１）で表される化合物は、具体的には式（６．４４）〜式（６．５５）で表される化合物であることが好ましい。
【０３５３】
【化１０５】
0006622698.tif 000108
【０３５４】
本発明に係る一般式（６）で表される化合物の中でも、一般式（ＶＩ−ａ）で表される化合物、一般式（ＶＩ−ｃ）で表される化合物、式（６．１）、式（６．３）、式（６．５）、式（６．２８）、式（６．２９）、式（６．３０）、式（６．３１）、式（６．４４）および式（６．４６）で表される化合物からなる群から選択される化合物がより好ましく、一般式（ＶＩ−ａ）で表される化合物、一般式（ＶＩ−ｃ）で表される化合物、式（６．１）、式（６．３）、式（６．２８）、式（６．２９）、式（６．３０）、式（６．３１）、式（６．４４）および式（６．４６）で表される化合物からなる群から選択される化合物がさらに好ましい。
【０３５５】
本発明に係る一般式（６）で表される化合物の特に好ましい形態は、一般式（ＶＩ−ａ）で表される化合物、一般式（ＶＩ−ｃ）で表される化合物、式（６．１）、式（６．３）、式（６．５）、式（６．２８）、式（６．２９）、式（６．３０）、式（６．３１）、式（６．４４）および式（６．４６）で表される化合物からなる群から選択される化合物の中から、１〜３種類の異なる化合物を混合したものである。また、その際、本発明に係る第一般式（６）で表される化合物の質量比は、液晶組成物全体に対して２０〜３２質量％が特に好ましい。
【０３５６】
本発明に係る重合性モノマー含有液晶組成物は、他の成分として、以下の一般式（ＶＩＩ−Ａ）および一般式（ＶＩＩＩ−Ｂ）で表される化合物を少なくとも１種以上さらに含有してもよい。
【０３５７】
【化１０６】
0006622698.tif 000109
【０３５８】
（一般式（ＶＩＩ−Ａ）中、Ｒ７１およびＲ７２はそれぞれ独立して炭素原子数１から１０の直鎖アルキル基、炭素原子数１から１０の直鎖アルコキシ基又は炭素原子数２から１０の直鎖アルケニル基を表す。）
【０３５９】
【化１０７】
0006622698.tif 000110
【０３６０】
（一般式（ＶＩＩ−Ｂ）中、Ｒ７１およびＲ７２は、上記一般式（ＶＩＩ−Ａ）と同様に、それぞれ独立して炭素原子数１から１０の直鎖アルキル基、炭素原子数１から１０の直鎖アルコキシ基又は炭素原子数４から１０の直鎖アルケニル基を表す。）
このような一般式（ＶＩＩ−Ａ）および（ＶＩＩ−Ｂ）で表される化合物を液晶組成物に添加すると、特に低粘度の液晶組成物が得られるという観点で特に好ましい。
【０３６１】
本発明に係る重合性モノマー含有液晶組成物における一般式（ＶＩＩ−Ａ）および／または一般式（ＶＩＩＩ−Ｂ）で表される化合物の含有量は、上述した必須成分などと同様に、液晶組成物の使用態様・使用目的だけでなく他の成分との関係で適宜選択されるものであるため、当該液晶組成物に含まれる一般式（５）で表される化合物の含有量の好適範囲は実施形態によってそれぞれ別個独立していることが好ましい。
【０３６２】
本発明に係る重合性モノマー含有液晶組成物において、一般式（ＶＩＩ−Ａ）および／または一般式（ＶＩＩＩ−Ｂ）で表される化合物の含有量の下限値は、本発明の重合性モノマー含有液晶組成物の総量（１００質量％）に対して、例えば本発明の一つの実施形態としては１質量％であることが好ましい。あるいは本発明の別の実施形態では１０質量％であることが好ましい。また、本発明の別の実施形態では２０質量％であることが好ましい。さらに、本発明の別の実施形態では３０質量％であることが好ましい。さらに、本発明の別の実施形態では４０質量％であることが好ましい。さらに、本発明の別の実施形態では５０質量％であることが好ましい。さらに、本発明の別の実施形態では５５質量％であることが好ましい。さらに、本発明の別の実施形態では６０質量％であることが好ましい。さらに、本発明の別の実施形態では６５質量％であることが好ましい。さらに、本発明の別の実施形態では７０質量％であることが好ましい。さらに、本発明の別の実施形態では７５質量％であることが好ましい。さらに、本発明の別の実施形態では８０質量％であることが好ましい。
【０３６３】
さらに、本発明に係る重合性モノマー含有液晶組成物において、一般式（ＶＩＩ−Ａ）および／または一般式（ＶＩＩＩ−Ｂ）で表される化合物の含有量の上限値は、本発明の液晶組成物の総量（１００質量％）に対して、例えば本発明の一つの形態では９５質量％であることが好ましい。また、本発明の別の実施形態では８５質量％であることが好ましい。さらに、本発明の別の実施形態では７５質量％であることが好ましい。さらに、本発明の別の実施形態では６５質量％であることが好ましい。さらに、本発明の別の実施形態では５５質量％であることが好ましい。さらに、本発明の別の実施形態では４５質量％であることが好ましい。さらに、本発明の別の実施形態では３５質量％であることが好ましい。さらに、本発明の別の実施形態では２５質量％であることが好ましい。
【０３６４】
本発明の液晶組成物において、一般式（ＶＩＩ−Ａ）又は（ＶＩＩ−Ｂ）で表される化合物の含有量は、低温での溶解性、転移温度、電気的な信頼性、複屈折率、後述するプロセス適合性や滴下痕、焼き付き、誘電率異方性などの求められる性能に応じて適宜調整する必要がある。
【０３６５】
また、本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０３６６】
本発明に係る一般式（ＶＩＩ−Ａ）および一般式（ＶＩＩＩ−Ｂ）で表される化合物において、一般式（ＶＩＩ−Ａ）又は（ＶＩＩ−Ｂ）で表す化合物同士の組み合わせ可能な種類は特に制限は無く、低温での溶解性、転移温度、電気的な信頼性、複屈折率などの所望の性能に応じて適宜組み合わせて使用する。本発明に係る液晶組成物に使用する一般式（ＶＩＩ−Ａ）又は（ＶＩＩ−Ｂ）の化合物の種類は、例えば本発明の一つの実施形態としては、１種類の一般式（ＶＩＩ−Ａ）又は（ＶＩＩ−Ｂ）で表される化合物である。あるいは本発明の別の実施形態では２種類の一般式（ＶＩＩ−Ａ）又は（ＶＩＩ−Ｂ）で表される化合物である。また、本発明の別の実施形態では３種類の一般式（ＶＩＩ−Ａ）又は（ＶＩＩ−Ｂ）で表される化合物である。さらに、本発明の別の実施形態では４種類の一般式（ＶＩＩ−Ａ）又は（ＶＩＩ−Ｂ）で表される化合物である。さらに、本発明の別の実施形態では５種類の一般式（ＶＩＩ−Ａ）又は（ＶＩＩ−Ｂ）で表される化合物である。さらに、本発明の別の実施形態では６種類の一般式（ＶＩＩ−Ａ）又は（ＶＩＩ−Ｂ）で表される化合物である。さらに、本発明の別の実施形態では７種類の一般式（ＶＩＩ−Ａ）又は（ＶＩＩ−Ｂ）で表される化合物である。さらに、本発明の別の実施形態では８種類の一般式（ＶＩＩ−Ａ）又は（ＶＩＩ−Ｂ）で表される化合物である。さらに、本発明の別の実施形態では９種類の一般式（ＶＩＩ−Ａ）又は（ＶＩＩ−Ｂ）で表される化合物である。さらに、本発明の別の実施形態では１０種類以上の一般式（ＶＩＩ−Ａ）又は（ＶＩＩ−Ｂ）で表される化合物を含む系である。
【０３６７】
本発明に係る一般式（ＶＩＩ−Ａ）又は（ＶＩＩ−Ｂ）で表される化合物の誘電率異方性（Δε）の下限値は、一つの実施形態では−１であり、別の実施形態では−０．９である。さらに別の実施形態では−０．８であり、さらに別の実施形態では−０．７である。またさらに別の実施形態では−０．５であり、またさらに別の実施形態では−０．４である。また一方、一般式（ＶＩＩ−Ａ）又は（ＶＩＩ−Ｂ）で表される化合物からなる液晶組成物の誘電率異方性（Δε）の上限値は、一つの実施形態では＋１であり、別の実施形態では＋０．９である。さらに別の実施形態では＋０．８であり、さらに別の実施形態では＋０．７である。またさらに別の実施形態では＋０．６であり、またさらに別の実施形態では＋０．５である。
【０３６８】
本発明に係る一般式（ＶＩＩ−Ａ）で表される化合物は、具体的には以下に挙げる式（７．１）〜式（７．６０）で表される化合物が好ましい。
【０３６９】
【化１０８】
0006622698.tif 000111
【０３７０】
【化１０９】
0006622698.tif 000112
【０３７１】
【化１１０】
0006622698.tif 000113
【０３７２】
【化１１１】
0006622698.tif 000114
【０３７３】
【化１１２】
0006622698.tif 000115
【０３７４】
【化１１３】
0006622698.tif 000116
【０３７５】
【化１１４】
0006622698.tif 000117
【０３７６】
【化１１５】
0006622698.tif 000118
【０３７７】
また、本発明に係る一般式（ＶＩＩ−Ｂ）で表される化合物は、式（７．７１）〜式（７．８５）からなる群から選択される少なくとも一つがより好ましい。
【０３７８】
【化１１６】
0006622698.tif 000119
【０３７９】
【化１１７】
0006622698.tif 000120
【０３８０】
本発明に係る一般式（ＶＩＩ−Ａ）および（ＶＩＩ−Ｂ）で表される化合物の中でも、式（７．７１）〜式（７．８５）で表される化合物がより好ましい。
【０３８１】
本発明に係る重合性モノマーを含有する液晶組成物は、上述の一般式で表される化合物以外に、用途に応じて、通常のネマチック液晶、スメクチック液晶、コレステリック液晶、カイラル剤、酸化防止剤、紫外線吸収剤、重合性モノマーなどの他の成分を含有しても良い。また、これら他の成分のうち、酸化防止剤や紫外線吸収剤は特に制限されることはなく、公知のものを使用することができる。
【０３８２】
本発明に係る重合性モノマー液晶組成物は、重合開始剤が存在しない場合でも重合は進行するが、重合を促進するために重合開始剤をさらに含有していてもよい。重合開始剤としては、ベンゾインエーテル類、ベンゾフェノン類、アセトフェノン類、ベンジルケタール類、アシルフォスフィンオキサイド類等が挙げられる。また、保存安定性を向上させるために、安定剤を添加しても良い。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。
【０３８３】
本願発明に係る重合性モノマーを含有する液晶組成物は、分子内に過酸（−ＣＯ−ＯＯ−）構造等の酸素原子同士が結合した構造を持つ化合物を含有しないことが好ましい。
【０３８４】
当該液晶組成物の信頼性及び長期安定性を重視する場合にはカルボニル基を有する化合物の含有量を前記組成物の総質量に対して５質量％以下とすることが好ましく、３質量％以下とすることがより好ましく、１質量％以下とすることが更に好ましく、実質的に含有しないことが最も好ましい。
【０３８５】
ＵＶ照射による安定性を重視する場合、塩素原子が置換している化合物の含有量を前記組成物の総質量に対して１５質量％以下とすることが好ましく、１０質量％以下とすることがより好ましく、５質量％以下とすることが更に好ましく、実質的に含有しないことが最も好ましい。
【０３８６】
分子内の環構造がすべて６員環である化合物の含有量を多くすることが好ましく、分子内の環構造がすべて６員環である化合物の含有量を前記組成物の総質量に対して８０質量％以上とすることが好ましく、９０質量％以上とすることがより好ましく、９５質量％以上とすることが更に好ましく、実質的に分子内の環構造がすべて６員環である化合物のみで液晶組成物を構成することが最も好ましい。
【０３８７】
本発明に係る重合性モノマーを含有する液晶組成物の酸化による劣化を抑えるためには、環構造としてシクロヘキセニレン基を有する化合物の含有量を少なくすることが好ましく、シクロヘキセニレン基を有する化合物の含有量を前記組成物の総質量に対して１０質量％以下とすることが好ましく、５質量％以下とすることがより好ましく、実質的に含有しないことが更に好ましい。
【０３８８】
粘度の改善及びＴｎｉの改善を重視する場合には、水素原子がハロゲンに置換されていてもよい２−メチルベンゼン−１，４−ジイル基を分子内に持つ化合物の含有量を少なくすることが好ましく、前記２−メチルベンゼン−１，４−ジイル基を分子内に持つ化合物の含有量を前記組成物の総質量に対して１０質量％以下とすることが好ましく、５質量％以下とすることがより好ましく、実質的に含有しないことが更に好ましい。
【０３８９】
本発明に係る重合性モノマーを含有する液晶組成物（以下、重合性モノマー含有液晶組成物とも称する。）は、液晶表示素子に有用であり、特にアクティブマトリクス駆動用液晶表示素子に有用であり、ＰＳＡモード、ＰＳＶＡモード、ＶＡモード、ＩＰＳモード、ＦＦＳモード又はＥＣＢモード用液晶表示素子に用いることができる。
【０３９０】
本発明の重合性モノマー含有液晶組成物は、これに含まれる重合性モノマーが紫外線照射により重合することで液晶配向能が付与され、液晶組成物の複屈折を利用して光の透過光量を制御する液晶表示素子に使用される。液晶表示素子として、ＡＭ−ＬＣＤ（アクティブマトリックス液晶表示素子）、ＴＮ（ネマチック液晶表示素子）、ＳＴＮ−ＬＣＤ（超ねじれネマチック液晶表示素子）、ＯＣＢ−ＬＣＤおよびＩＰＳ−ＬＣＤ（インプレーンスイッチング液晶表示素子）に有用であるが、ＡＭ−ＬＣＤに特に有用であり、透過型あるいは反射型の液晶表示素子に用いることができる。
【０３９１】
また、後述する液晶表示素子および図１〜４の内容を参考にすると、液晶表示素子に使用される液晶セルの２枚の基板２，８はガラス又はプラスチックの如き柔軟性をもつ透明な材料を用いることができ、一方はシリコン等の不透明な材料でも良い。また、透明電極（層）６，１４を有する透明基板２，８は、例えば、ガラス板等の透明基板２，８上にインジウムスズオキシド（ＩＴＯ）をスパッタリングすることにより得ることができる。
【０３９２】
前記透明電極（層）やＴＦＴが形成された基板２，８を、透明電極（層）６，１４が内側となるように対向させる。その際、スペーサー（図示せず）を介して、基板の間隔を調整してもよい。このときは、得られる調光層の厚さが１〜１００μｍとなるように調整するのが好ましく、１．５から１０μｍがより好ましい（図１〜４参照）。
【０３９３】
また、偏光板を使用する場合は、コントラストが最大になるように液晶の屈折率異方性Δｎとセル厚ｄとの積を調整することが好ましい。又、二枚の偏光板１，９がある場合は、各偏光板の偏光軸を調整して視野角やコントラトが良好になるように調整することもできる（図１〜４参照）。更に、視野角を広げるための位相差フィルムも使用することもできる。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０３９４】
上記のように２枚の基板を対向して貼り合わせることにより形成した液晶組成物を収容する液晶組成物収容空間に対して重合性モノマー含有液晶組成物を導入する方法は、通常の真空注入法又はＯＤＦ法などを用いることができる。しかし、真空注入法による重合性モノマー含有液晶組成物を導入する方法では滴下痕は発生しないものの、注入の痕が残る課題を有しているものであるが、本願発明においては、ＯＤＦ法を用いて製造する表示素子により好適に使用することができる。
【０３９５】
本発明に係る重合性モノマーを重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、重合性モノマー含有液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、重合性モノマー含有液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。つまり、印加する電圧により液晶表示素子のプレチルト角を制御することができる。ＭＶＡモードの液晶表示素子においては、配向安定性およびコントラストの観点からプレチルト角を８０度から８９．９度に制御することが好ましい。
【０３９６】
前記紫外線又は電子線等の活性エネルギー線を照射する時の温度は、本発明の液晶組成物の液晶状態が保持される温度範囲内であることが好ましい。室温に近い温度、即ち、典型的には１５〜３５℃での温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２がより好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２がより好ましい。紫外線を照射する際に、強度を変化させても良い。紫外線を照射する時間は照射する紫外線強度により適宜選択されるが、１０秒から３６００秒が好ましく、１０秒から６００秒がより好ましい。
【０３９７】
本発明における液晶組成物は、一般式（１）および一般式（２）の化合物を必須とするものであるが、より好ましい態様として、一般式（３）、一般式（４）、一般式（５）、一般式（６）、一般式（ＶＩＩ−Ａ）、一般式（ＶＩＩ−Ｂ）および一般式（８）で表される化合物からなる群から選択される少なくとも１種を含有することができる。この場合に含有量は次に記載する含有量が好ましい。
【０３９８】
本発明に係る重合性モノマー含有液晶組成物において、一般式（１）および一般式（２）で表される化合物を含有する場合には、これらの化合物の合計含有量が、３〜５０質量％が好ましく、５〜４１質量％がより好ましく、１０〜３５質量％がさらに好ましく、１１〜３４質量％がより更に好ましく、１２〜３４質量％が特に好ましく、１５〜３４質量％が最も好ましい。
【０３９９】
本発明に係る重合性モノマー含有液晶組成物において、重合性モノマーと、一般式（１）および一般式（２）で表される化合物とを含有する場合には、これらの化合物の合計含有量が、３．５〜５５質量％が好ましく、５〜５０質量％がより好ましく、１０〜４８質量％がさらに好ましく、１５〜４２質量％がよりさらに好ましく、１５〜４０質量％が更により好ましく、２０〜４０質量％が特に好ましく、２２〜４０質量％が最も好ましい。
【０４００】
本発明に係る重合性モノマー含有液晶組成物において、重合性モノマーと、一般式（１）、一般式（２）および一般式（５）で表される化合物を含有する場合には、これらの化合物の合計含有量が２５〜９０質量％が好ましく、３０〜８５質量％がより好ましく、３５〜８０質量％が更に好ましく、４０〜７８質量％が特に好ましく、４５〜７５質量％が最も好ましい。
【０４０１】
本発明に係る重合性モノマー含有液晶組成物において、重合性モノマーと、一般式（１）、一般式（２）および一般式（６）で表される化合物を含有する場合には、これらの化合物の合計含有量が４〜７０質量％が好ましく、８〜６５質量％がより好ましく、１０〜６０質量％が更に好ましく、１５〜５５質量％が特に好ましく、２５〜４５質量％が最も好ましい。
【０４０２】
本発明に係る重合性モノマー含有液晶組成物において、重合性モノマーと、一般式（１）、一般式（２）、一般式（５）および一般式（６）で表される化合物とを含有する場合には、これらの化合物の合計含有量が７０〜１００質量％が好ましく、８０〜９８質量％がより好ましく、８２〜９５質量％が更に好ましく、８５〜９２質量％が特に好ましく、８６〜９０質量％が最も好ましい。
【０４０３】
本発明における液晶組成物を構成する各化合物中、１分子内にフッ素原子数を２個以上有する化合物、具体的には一般式（１）、（２）および（６）で表される化合物の占める割合は液晶組成物中の４０〜９０質量％が好ましく、４５〜８５質量％がより好ましく、５０〜８０質量％が更に好ましいが、更に詳述すると、応答速度を重視する場合には５０質量％〜６０質量％が好ましく、駆動電圧を重視する場合には５５〜８０質量％が好ましい。
【０４０４】
本発明の第二は、本発明に係る液晶組成物を用いた液晶表示素子である。図１は、液晶表示素子の構成を模式的に示す図である。また、図１では、説明のために便宜上各構成要素を離間して記載している。図２は、当該図１における基板上に形成された薄膜トランジスタを含む電極層３（または薄膜トランジスタ層３とも称する。）のＩＩ線で囲まれた領域を拡大した平面図である。図３は、図２におけるＩＩＩ−ＩＩＩ線方向に図１に示す液晶表示素子を切断した断面図である。図４は、図３におけるＩＶの領域である薄膜トランジスタを拡大した図である。以下、図１〜４を参照して、本発明に係る液晶表示素子を説明する。
【０４０５】
本発明に係る液晶表示素子１０の構成は、図１に記載するように透明導電性材料からなる透明電極（層）６（または共通電極６とも称する。）を具備した第一の基板８と、透明導電性材料からなる画素電極および各画素に具備した前記画素電極を制御する薄膜トランジスタを形成した薄膜トランジスタ層３を含む第二の基板２と、前記第一の基板８と第二の基板２との間に挟持された液晶組成物（または液晶層５）を有し、該液晶組成物中の液晶分子の電圧無印加時の配向が前記基板２，８に対して略垂直である液晶表示素子であって、該液晶組成物として前記本発明の液晶組成物を用いたことに特徴を有するものである。また図１および図３に示すように、前記第二の基板２および前記第一の基板８は、一対の偏光板１，９により挟持されてもよい。さらに、図１では、前記第一の基板８と共通電極６との間にカラーフィルタ７が設けられている。またさらに、本発明に係る液晶層５と隣接し、かつ当該液晶層５を構成する液晶組成物と直接当接するよう一対の配向膜４を透明電極（層）６，３表面に形成してもよい。
【０４０６】
すなわち、本発明に係る液晶表示素子１０は、第二の偏光板１と、第二の基板２と、薄膜トランジスタを含む電極層（又は薄膜トランジスタ層とも称する）３と、配向膜４と、液晶組成物を含む層５と、配向膜４と、共通電極６と、カラーフィルタ７と、第一の基板８と、第一の偏光板９と、が順次積層された構成である。
【０４０７】
また図２および図３に示すように、第二の基板２の表面に形成されている薄膜トランジスタを含む電極層３は、走査信号を供給するためのゲート配線２５と表示信号を供給するためのデータ配線２４とが互いに交差しており、かつ前記複数のゲート配線２５と複数のデータ配線２４とに囲まれた領域には、画素電極２１がマトリックス状に形成されている。画素電極２１に表示信号を供給するスイッチ素子として、前記ゲート配線２５と前記データ配線２４が互いに交差している交差部近傍において、ソース電極２６、ドレイン電極２３およびゲート電極２７を含む薄膜トランジスタが、前記画素電極２１と連結して設けられている。さらに、前記複数のゲート配線２５と複数のデータ配線２４とに囲まれた領域にはデータ配線２４を介して供給される表示信号を保存するストレイジキャパシタ２２が設けられている。
【０４０８】
本発明においては、図２に記載するように薄膜トランジスタが逆スタガード型である液晶表示素子に好適に使用でき、ゲート配線２５やデータ配線２４などは金属膜であることが好ましく、アルミニウム配線を用いる場合が特に好ましい。さらに、ゲート配線２５およびデータ配線２４はゲート絶縁膜を介して重なっている。
【０４０９】
また、当該カラーフィルタ７は、光の漏れを防止する観点で、薄膜トランジスタおよびストレイジキャパシタ２２に対応する部分にブラックマトリックス（図示せず）を形成することが好ましい。さらに、図ではカラーフィルタ７はＴＦＴの対向面に設けているが、いわゆるカラーフィルターオンアレイの構成で、第二の基板側に設けてもよい。
【０４１０】
本発明に係る液晶表示素子の薄膜トランジスタの構造の好適な一態様は、例えば、図３および図４で示すように、基板２表面に形成されたゲート電極１１と、当該ゲート電極１１を覆い、かつ前記基板２の略全面を覆うように設けられたゲート絶縁層１３と、前記ゲート電極１１と対向するよう前記ゲート絶縁層１３の表面に形成された半導体層１７と、前記半導体層１７の表面の一部を覆うように設けられた保護膜１８と、前記保護層１８および前記半導体層１７の一方の側端部を覆い、かつ前記基板２表面に形成された前記ゲート絶縁層１３と接触するように設けられたドレイン電極１５と、前記保護膜１８および前記半導体層１７の他方の側端部を覆い、かつ前記基板２表面に形成された前記ゲート絶縁層１３と接触するように設けられたソース電極１９ａ，１９ｂと、前記ソース電極１９ａ，１９ｂを覆い、かつ前記ゲート絶縁層１３に倣って前記ゲート絶縁層１３の略全面を覆うように設けられた透明電極１４と、前記透明電極１４の一部および前記ソース電極１９ａ，１９ｂを覆うように設けられた保護層１０１（図３では図示せず）と、を有している。
【０４１１】
また、図３および４に示すように、ゲート電極１１の表面にゲート電極との段差を無くす等の理由により陽極酸化被膜１２を形成してもよい。さらに、ショットキー障壁の幅や高さを低減する目的で半導体層１７とドレイン電極１５との間にオーミック接触層１６を設けても良い。
【０４１２】
上述したように液晶表示素子を製造する過程において、滴下痕の発生は、注入される液晶材料に大きな影響を受けるものであるが、液晶表示素子の構成によってもその影響は避けられない。特に、液晶表示素子内に形成されるカラーフィルタ７、又は薄膜トランジスタなどは、図３に示すように、薄い配向膜４や透明電極６，１４等だけが液晶組成物と隔てる部材であるため、例えばカラーフィルタ７に用いられる顔料の化学構造あるいはカラーフィルタ樹脂の化学構造と特定化学構造を有する液晶化合物との組合せにより滴下痕の発生に影響が生じる。
【０４１３】
特に、本発明に係る液晶表示素子の薄膜トランジスタとして上記のような逆スタガード型を使用する場合には、ドレイン電極１５がゲート電極１１を覆うように形成されるためドレイン電極１５の面積が増大する傾向にある。一般にドレイン電極は、銅、アルミニウム、クロム、チタン、モリブデン、タンタル等の金属材料で形成され、パッシベーション処理を施されるのが通常の形態である。しかし、例えば図３および図４で示すように、保護膜１８は一般に薄く、配向膜４も薄く、イオン性物質を遮断しない可能性が高いことから、金属材料と液晶組成物の相互作用による滴下痕の発生を避けることができなかった。
【０４１４】
しかし、本発明に係る液晶組成物を含む液晶表示素子では、例えば液晶表示素子の部材と、本発明に係る液晶組成物の表面自由エネルギーあるいは吸着エネルギー等との間の微妙なバランスの観点から滴下痕の発生の問題も低減することができると考えられる。
【０４１５】
本発明に係る液晶組成物を用いた液晶表示素子は高速応答と表示不良の抑制を両立させた有用なものであり、特に、アクティブマトリックス駆動用液晶表示素子に有用であり、ＶＡモード、ＰＳＶＡモード、ＰＳＡモード、ＩＰＳモード又はＥＣＢモード用に適用できる。
【実施例】
【０４１６】
以下に実施例を挙げて本発明を更に詳述するが、本発明の範囲はこれらの実施例に限定されるものではない。また、以下の実施例および比較例の組成物における「％」は『質量％』を意味する。実施例中、測定した特性および評価は以下の通りである。【０４１７】
（液晶組成物の特性）
Ｔｎｉ  ：ネマチック相−等方性液体相転移温度（℃）
△ｎ  ：２５℃における屈折率異方性
△ε  ：２５℃における誘電率異方性
η    ：２０℃における粘度（ｍＰａ・ｓ）
γ１  ：２５℃における回転粘度（ｍＰａ・ｓ）
初期電圧保持率（初期ＶＨＲ）：周波数６Ｈｚ，印加電圧５Ｖの条件下で３４３Ｋにおける電圧保持率（％）
耐熱試験後ＶＨＲ：液晶組成物サンプルを封入した電気光学特性評価用ＴＥＧ（テスト・エレメント・グループ）を１３０℃の恒温槽中に１時間保持した後、上述のＶＨＲ測定方法と同条件で測定した。【０４１８】
（焼き付き評価）
液晶表示素子の焼き付き評価は、表示エリア内に所定の固定パターンを任意の試験時間１０００時間表示させた後に、全画面均一な表示を行ったときの固定パターンの残像が、許容できない残像レベルに達するまでの試験時間を計測した。【０４１９】
１）ここで言う試験時間とは固定パターンの表示時間を示し、この時間が長いほど残像の発生が抑制されており、性能が高いことを示している。【０４２０】
２）許容できない残像レベルとは、出荷合否判定で不合格となる残像が観察されるレベルである。のレベルを目視にて以下の４段階評価で行った。
例）試験時間が長いほど性能が高い。
サンプルＡ：１０００時間
サンプルＢ：５００時間
サンプルＣ：２００時間
サンプルＤ：１００時間
性能は、Ａ＞Ｂ＞Ｃ＞Ｄである。【０４２１】
（滴下痕の評価）
液晶表示装置の滴下痕の評価は、全面黒表示した場合における白く浮かび上がる滴下痕を目視にて以下の５段階評価で行った。【０４２２】
５：滴下痕無し（優）
４：滴下痕ごく僅かに有るも許容できるレベル（良）
３：滴下痕僅かに有り、合否判定のボーダーラインレベル（条件付で可）
２：滴下痕有り許容できないレベル（不可）
１：滴下痕有りかなり劣悪（悪）
（プロセス適合性の評価）
プロセス適合性は、ＯＤＦプロセスにおいて、定積計量ポンプを用いて、液晶を１回に５０ｐＬずつ「０〜１００回、１０１〜２００回、２０１〜３００回、・・・・」との各１００回ずつ滴下したときの各１００回滴下分の液晶の質量を計測し、質量のバラつきがＯＤＦプロセスに適合できないレベルに達した滴下回数で評価した。
例）滴下回数が多いほど長時間にわたって安定的に滴下可能であり、プロセス適合性が高いといえる。
サンプルＡ：９５０００回
サンプルＢ：４００００回
サンプルＣ：１０００００回
サンプルＤ：１００００回
性能は、Ｃ＞Ａ＞Ｂ＞Ｄである。【０４２３】
（低温での溶解性の評価）
低温での溶解性評価は、液晶組成物を調製後、２ｍＬのサンプル瓶に液晶組成物を１ｇ秤量し、これに温度制御式試験槽の中で、次を１サイクル「−２０℃（１時間保持）→昇温（０．１℃／毎分）→０℃（１時間保持）→昇温（０．１℃／毎分）→２０℃（１時間保持）→降温（−０．１℃／毎分）→０℃（１時間保持）→降温（−０．１℃／毎分）→−２０℃」として温度変化を与え続け、目視にて液晶組成物からの析出物の発生を観察し、析出物が観察されたときの試験時間を計測した。
例）試験時間が長いほど長時間にわたって安定して液晶相を保っており、低温での溶解性が良好である。
サンプルＡ：７２時間
サンプルＢ：６００時間
サンプルＣ：３８４時間
サンプルＤ：１４４０時間
性能は、Ｄ＞Ｂ＞Ｃ＞Ａである。【０４２４】
（揮発性／製造装置汚染性の評価）
液晶組成物の揮発性評価は、真空攪拌脱泡ミキサーの運転状態をストロボスコープで照らしながら観察し、液晶組成物の発泡を目視により観察することによって行った。具体的には、容量２．０Ｌの真空攪拌脱泡ミキサーの専用容器に液晶組成物を０．８ｋｇ入れ、４ｋＰａの脱気下、公転速度１５Ｓ−１、自転速度７．５Ｓ−１で真空攪拌脱泡ミキサーを運転し、発泡が始まるまでの時間を計測した。【０４２５】
発泡が始まるまでの時間が長いほど揮発しにくく、製造装置を汚染する可能性が低いので、高性能であることを示す。
例）
サンプルＡ：２００秒
サンプルＢ：４５秒
サンプルＣ：６０秒
サンプルＤ：１５秒
性能は、Ａ＞Ｃ＞Ｂ＞Ｄである。【０４２６】
尚、実施例において化合物の記載について以下の略号を用いる。【０４２７】
（側鎖）
−ｎ        −ＣｎＨ２ｎ＋１  炭素数ｎの直鎖状のアルキル基
ｎ−        ＣｎＨ２ｎ＋１−  炭素数ｎの直鎖状のアルキル基
−Ｏｎ      −ＯＣｎＨ２ｎ＋１  炭素数ｎの直鎖状のアルコキシル基
ｎＯ−      ＣｎＨ２ｎ＋１Ｏ−  炭素数ｎの直鎖状のアルコキシル基
−ｎＯ−      −ＣｎＨ２ｎＯ−
−Ｖ        −ＣＨ＝ＣＨ２
Ｖ−        ＣＨ２＝ＣＨ−
−Ｖ１      −ＣＨ＝ＣＨ−ＣＨ３
１Ｖ−      ＣＨ３−ＣＨ＝ＣＨ−
−Ｖ２      −ＣＨ＝ＣＨ−ＣＨ２−ＣＨ３
２Ｖ−      ＣＨ３−ＣＨ２−ＣＨ＝ＣＨ−
（環構造）【０４２８】
【化１１８】
0006622698.tif 000121
【０４２９】
（実施例および比較例）
下記表１〜８に示す組成例１〜９６を有する液晶組成物を調製し、その物性値を測定した。この結果を次の表に示す。また、参考例として、表９で示すサンプル例を有する液晶組成物を調製した。その結果を以下に示す。【０４３０】
【表１】
0006622698.tif 000122
【０４３１】
【表２】
0006622698.tif 000123
【０４３２】
【表３】
0006622698.tif 000124
【０４３３】
【表４】
0006622698.tif 000125
【０４３４】
【表５】
0006622698.tif 000126
【０４３５】
【表６】
0006622698.tif 000127
【０４３６】
【表７】
0006622698.tif 000128
【０４３７】
【表８】
0006622698.tif 000129
【０４３８】
【表９】
0006622698.tif 000130
【０４３９】
【表１０】
0006622698.tif 000131
【０４４０】
【表１１】
0006622698.tif 000132
【０４４１】
【化１１９】
0006622698.tif 000133
【０４４２】
【化１２０】
0006622698.tif 000134
【０４４３】
【化１２１】
0006622698.tif 000135
【０４４４】
【化１２２】
0006622698.tif 000136
【０４４５】
【表１２】
0006622698.tif 000137
【０４４６】
【表１３】
0006622698.tif 000138
【０４４７】
（ＵＶ硬化後のモノマー残存量の測定方法）
サンプル参考例の液晶組成物１００質量部に対して下記のモノマー（Ａ）を０．４質量部添加し、ＵＶ硬化後のモノマー残存量の測定を行った。【０４４８】
垂直配向液晶セルに液晶組成物を注入後、それぞれの照射エネルギーのＵＶを最大６００秒照射し重合性化合物を重合させた。その後、液晶セルを分解し、液晶材料、重合物、未重合の重合性化合物を含む溶出成分のアセトニトリル溶液を得た。これを高速液体クロマトグラフィー（カラム：逆相非極性カラム、展開溶媒：アセトニトリル又はアセトニトリル／水、検出器：ＵＶ検出器）により、各成分のピーク面積を測定した。指標とする液晶材料のピーク面積と未重合の重合性化合物のピーク面積比から、残存する重合性化合物の量を決定した。この値と当初添加した重合性化合物の量からモノマー残存量を決定した。なお、重合性化合物の残存量の検出限界は１０ｐｐｍであった。【０４４９】
【表１４】
0006622698.tif 000139
【０４５０】
【化１２３】
0006622698.tif 000140
【０４５１】
上記組成例１〜９６において、組成例１〜６、組成例５５〜６０および組成例７９〜８４についてはモノマー式（Ａ）を液晶組成物１００質量部に対して０．３質量部添加し、重合性化合物含有液晶組成物を調製した。同様に、組成例７〜１２、組成例６１〜６６および組成例９１〜９６についてはモノマー式（Ｂ）を液晶組成物１００質量部に対して０．４質量部、組成例１３〜１８についてはモノマー式（Ｃ）を液晶組成物１００質量部に対して０．４質量部、組成例１９〜２４、組成例６７〜７２および組成例７５〜８０についてはモノマー式（Ｄ）を液晶組成物１００質量部に対して０．１質量部添加、組成例２５〜３０および組成例７３〜７８および組成例８５〜９０についてはモノマー式（Ｅ）を液晶組成物１００質量部に対して０．２質量部、組成例３１〜３６についてはモノマー式（Ｆ）、組成例３７〜４２についてはモノマー式（Ｇ）を液晶組成物１００質量部に対して０．５質量部、組成例４３〜４８についてはモノマー式（Ｈ）を液晶組成物１００質量部に対して０．２質量部、組成例４９〜５４についてはモノマー式（Ｉ）を液晶組成物１００質量部に対して０．３質量部添加してそれぞれ重合性化合物含有液晶組成物を調製し、上記のサンプル組成例と同様に残量モノマーの測定を行った。その結果、ＵＶ照射エネルギーが０、１０、２０、４０および６０のそれぞれの条件でモノマーの残量がサンプル組成例と比較して低減できることが確認された。
【産業上の利用可能性】
【０４５２】
本発明にかかる液晶組成物は、液晶表示素子および液晶ディスプレイの分野に広く適用可能である。【０４５３】
（符号の説明）
１            第二の偏光板
２            第二の基板
３            薄膜トランジスタ層または薄膜トランジスタを含む電極
４            配向膜
５            液晶層
６            電極
７            カラーフィルタ
８            第一の基板
９            第一の偏光板
１０          液晶表示素子
１１          ゲート電極
１２          陽極酸化被膜
１３          ゲート絶縁層
１４          透明電極（層）
１５            ドレイン電極
１６            オーミック接触層
１７            半導体層
１８            保護膜
１９ａ，１９ｂ  ソース電極
２１            画素電極
２２            ストレイジキャパシタ
２３            ドレイン電極
２４            データ配線
２５            ゲート配線
２６            ソース電極
２７            ゲート電極
１０１          保護層
【図１】
0006622698.tif 000152
【図２】
0006622698.tif 000153
【図３】
0006622698.tif 000154
【図４】
0006622698.tif 000155